(57)【要約】  本発明は、（Ａ）変性共役ジエン系重合体を２０〜８０質量％含有するゴム成分１００質量部に対し、（Ｂ）充填材を６０〜１００質量部、（Ｃ）フェノール樹脂を０．９〜２．４質量部、（Ｄ）メチレン供与体を０．０７〜０．２質量部、（Ｅ）チウラム系加硫促進剤を１．５〜２．１質量部、（Ｆ）スルフェンアミド系加硫促進剤を３．２〜４．５質量部配合してなるゴム組成物及びそのゴム組成物をサイド補強ゴム層及びビードフィラーから選ばれる少なくとも一つの部材に用いたことを特徴とするタイヤであり、通常走行における乗り心地性を満足させると同時に、ランフラット耐久性（ランフラット走行の耐久性）を向上し得るゴム組成物及びそれをサイド補強ゴム層及びビードフィラーから選ばれる少なくとも一つの部材に用いたタイヤを提供するものである。
2016143756.tif 000002
【特許請求の範囲】
【請求項１】
（Ａ）変性共役ジエン系重合体を２０〜８０質量％含有するゴム成分１００質量部に対し、（Ｂ）充填材を６０〜１００質量部、（Ｃ）フェノール樹脂を０．９〜２．４質量部、（Ｄ）メチレン供与体を０．０７〜０．２質量部、（Ｅ）チウラム系加硫促進剤を１．５〜２．１質量部、（Ｆ）スルフェンアミド系加硫促進剤を３．２〜４．５質量部配合してなるゴム組成物。
【請求項２】
前記（Ｅ）チウラム系加硫促進剤と（Ｆ）スルフェンアミド系加硫促進剤の配合量が下記式（Ｉ）を満たすことを特徴とする請求項１に記載のゴム組成物。
０．４５≦質量比［（Ｅ）チウラム系加硫促進剤の配合量／（Ｆ）スルフェンアミド系加硫促進剤の配合量］≦０．６５  ・・・（Ｉ）
【請求項３】
前記（Ｂ）充填材と前記（Ｃ）フェノール樹脂の配合量が下記式（ＩＩ）を満たすことを特徴とする請求項１又は２に記載のゴム組成物。
１．０≦［質量比｛（Ｃ）フェノール樹脂の配合量／（Ｂ）カーボンブラックの配合量｝］×１００≦４．０  ・・・（ＩＩ）
【請求項４】
前記変性共役ジエン系重合体がアミン変性ポリブタジエンであることを特徴とする請求項１〜３のいずれか１項に記載のゴム組成物。
【請求項５】
前記（Ｂ）充填材がカーボンブラックであることを特徴とする請求項１〜４のいずれか１項に記載のゴム組成物。
【請求項６】
請求項１〜５のいずれか１項に記載のゴム組成物をサイド補強ゴム層及びビードフィラーから選ばれる少なくとも一つの部材に用いたことを特徴とするタイヤ。
【請求項７】
少なくとも１枚のカーカスプライからなるカーカス層を骨格とするタイヤであって、前記カーカスプライの補強コードが、１．５ｃＮ／ｄｔｅｘ負荷時における中間伸度が４．２％以下であり、かつ、タフネスが４５ｃＮ・％／ｄｔｅｘ以上の有機繊維コードであることを特徴とする請求項６に記載のタイヤ。
【請求項８】
前記補強コードが、（Ａ）熱可塑性重合体、（Ｂ）熱反応型水性ウレタン樹脂および（Ｃ）エポキシド化合物からなる群のうち、少なくとも一種を含む接着剤を１浴処理液として用いるとともに、レゾルシン・ホルマリン・ラテックス系接着剤を２浴処理液として用いて接着剤処理なされたものであり、かつ、
前記（Ａ）熱可塑性重合体の主鎖が、付加反応性のある炭素間２重結合を実質的に有さず、直鎖状構造を主体としたエチレン性付加重合体およびウレタン系高分子重合体のうち少なくとも一方からなり、ペンダント基として架橋性を有する官能基を少なくとも１つ有する請求項７に記載のタイヤ。
【請求項９】
前記補強コードの熱処理後の熱収縮率が、０．５〜３．０％である請求項７又は８に記載のタイヤ。
【請求項１０】
タイヤから取り出した前記補強コードの１．５ｃＮ／ｄｔｅｘ負荷時における中間伸度が、６．０％以下である請求項７〜９のいずれか１項に記載のタイヤ。
【請求項１１】
前記補強コードの撚り係数が、０．３５〜０．５０である請求項７〜１０のいずれか１項に記載のタイヤ。
【請求項１２】
前記補強コードが、ポリエチレンテレフタレートからなる請求項７〜１１のいずれか１項に記載のタイヤ。
【発明の詳細な説明】
【技術分野】
【０００１】
本発明は、高温時における弾性率の低下を抑制し得るゴム組成物、及びそのゴム組成物をサイド補強ゴム層及び／又はビードフィラーに用いたタイヤに関するものである。
【背景技術】
【０００２】
従来、タイヤ、特にランフラットタイヤにおいて、サイドウォール部の剛性向上のために、ゴム組成物単独又はゴム組成物と繊維等の複合体によるサイド補強層が配設されている。
このランフラットタイヤにおいて、例えば、通常走行時の転がり抵抗性を損なうことなく、ランフラット耐久性を確保するために、ゴム成分と、その１００質量部に対し、カーボンブラック５５質量部以上、フェノール樹脂及びメチレン供与体を配合してなるゴム組成物をサイド補強ゴム層及び／又はビードフィラーに用いてなるタイヤが開示されている。（特許文献１参照）
また、特許文献２には、低熱収縮のＰＥＴをカーカスの補強材として用いることで、サイド部のカーカス巻き上げ端に発生する表面凹凸を抑えることができ、これによってタイヤの軽量化・生産性の向上を可能にした空気入りラジアルタイヤが提案されている。
しかしながら、自動車、特に乗用車の高性能化に伴い、ランフラット耐久性の更なる改良が求められている。
さらに、ランフラット耐久性の向上と共に、タイヤのサイドカット性の向上及び通常走行時の操縦安定性の向上をも要請されている。【０００３】
【特許文献１】特開２０１０−１５５５５０号公報
【特許文献２】特開２０００−３０１９１０号公報
【発明の開示】
【発明が解決しようとする課題】
【０００４】
本発明は、このような状況下で、通常走行における乗り心地性を満足させると同時に、ランフラット耐久性（ランフラット走行の耐久性）を向上し得るゴム組成物及びそれをサイド補強ゴム層及びビードフィラーから選ばれる少なくとも一つの部材に用いたタイヤを提供すること、並びにランフラット耐久性の向上と共に、タイヤのサイドカット性の向上及び通常走行時の操縦安定性の向上をも達成することを課題とするものである。
【課題を解決するための手段】
【０００５】
本発明者は前記課題を解決するために鋭意研究を重ねた結果、ゴム組成物中のゴム成分に対して、（Ｂ）充填材、（Ｃ）フェノール樹脂、（Ｄ）メチレン供与体、（Ｅ）チウラム系加硫促進剤及び（Ｆ）スルフェンアミド系加硫促進剤を所定量配合することにより、及びそれに加えて、カーカスプライの補強コードの中間伸度およびタフネスが特定の関係を満足する場合に、その課題を解決し得ることを見出した。本発明は、かかる知見に基づいて完成したものである。【０００６】
すなわち本発明は、
［１］  （Ａ）変性共役ジエン系重合体を２０〜８０質量％含有するゴム成分１００質量部に対し、（Ｂ）充填材を６０〜１００質量部、（Ｃ）フェノール樹脂を０．９〜２．４質量部、（Ｄ）メチレン供与体を０．０７〜０．２質量部、（Ｅ）チウラム系加硫促進剤を１．５〜２．１質量部、（Ｆ）スルフェンアミド系加硫促進剤を３．２〜４．５質量部配合してなるゴム組成物、
［２］  上記［１］に記載のゴム組成物をサイド補強ゴム層及びビードフィラーから選ばれる少なくとも一つの部材に用いたことを特徴とするタイヤ、及び
［３］  少なくとも１枚のカーカスプライからなるカーカス層を骨格とするタイヤであって、前記カーカスプライの補強コードが、１．５ｃＮ／ｄｔｅｘ負荷時における中間伸度が４．２％以下であり、かつ、タフネスが４５ｃＮ・％／ｄｔｅｘ以上の有機繊維コードであることを特徴とする上記［２］に記載のタイヤ。
【発明の効果】
【０００７】
本発明によれば、通常走行における乗り心地性を満足させると同時に、ランフラット耐久性を向上し得るゴム組成物及びそれをサイド補強ゴム層及びビードフィラーから選ばれる少なくとも一つの部材に用いてランフラット耐久性を向上したタイヤを提供することができ、さらに、ランフラット耐久性の向上と共に、タイヤのサイドカット性の向上及び通常走行時の操縦安定性の向上をも提供することができる。
【図面の簡単な説明】
【０００８】
【図１】本発明のタイヤの一実施態様の断面を示す模式図である。
【発明を実施するための最良の形態】
【０００９】
［ゴム組成物］
本発明のゴム組成物は、（Ａ）変性共役ジエン系重合体を２０〜８０質量％含有するゴム成分１００質量部に対し、（Ｂ）充填材を６０〜１００質量部、（Ｃ）フェノール樹脂を０．９〜２．４質量部、（Ｄ）メチレン供与体を０．０７〜０．２質量部、（Ｅ）チウラム系加硫促進剤を１．５〜２．１質量部、（Ｆ）スルフェンアミド系加硫促進剤を３．２〜４．５質量部配合してなることを特徴とする。
この配合組成により、加硫後のゴム組成物の高温時における弾性率の低下が抑制され、高い弾性率を有することができるので、サイド補強ゴム層及び／又はビードフィラーの高温時（例えば、１８０℃）の高い剛性を確保することができ、同時に、常温（２５℃）付近での柔軟性を確保して、通常走行における乗り心地性を満足させることができる。【００１０】
（ゴム成分）
本発明のゴム組成物におけるゴム成分としては、（Ａ）変性共役ジエン系重合体を２０〜８０質量％含有することを要する。本発明のゴム組成物に係る（Ａ）変性共役ジエン系重合体は、１種単独又は２種以上併用して用いられる。（Ａ）変性共役ジエン系重合体がゴム成分中、２０質量％以上であれば、低発熱性が向上し、ランフラット耐久性を向上できる。この観点から、４０質量％以上が更に好ましい。
（Ａ）変性共役ジエン系重合体としては、アミン変性したアミン変性共役ジエン系重合体を含むものを好ましく用いることができ、得られるゴム組成物は低発熱化し、ランフラット耐久性が更に向上したタイヤ与えることができる。【００１１】
このアミン変性共役ジエン系重合体としては、分子内に、変性用アミン系官能基として、脱離可能基で保護された第１級アミノ基又は脱離可能基で保護された第２級アミノ基を導入したものが好ましく、さらにケイ素原子を含む官能基を導入したものが好ましく挙げられる。
脱離可能基で保護された第１級アミノ基（保護化第１級アミノ基ともいう。）の例としては、Ｎ，Ｎ−ビス（トリメチルシリル）アミノ基を挙げることができ、脱離可能基で保護された第２級アミノ基の例としてはＮ，Ｎ−（トリメチルシリル）アルキルアミノ基を挙げることができる。このＮ，Ｎ−（トリメチルシリル）アルキルアミノ基含有基としては、非環状残基、及び環状残基のいずれであってもよい。
上記のアミン変性共役ジエン系重合体のうち、保護化第１級アミノ基で変性された第１級アミン変性共役ジエン系重合体が更に好適である。【００１２】
前記ケイ素原子を含む官能基としては、ケイ素原子にヒドロカルビルオキシ基及び／又はヒドロキシ基が結合してなるヒドロカルビルオキシシリル基及び／又はシラノール基を挙げることができる。
このような変性用官能基は、共役ジエン系重合体の重合開始末端、側鎖及び重合活性末端のいずれかに存在すればよいが、本発明においては、好ましくは重合末端、より好ましくは同一重合活性末端に、脱離可能基で保護されたアミノ基と、ヒドロカルビルオキシ基及びヒドロキシ基が結合したケイ素原子を１以上（例えば、１又は２）とを有するものである。【００１３】
＜共役ジエン系重合体＞
変性に用いる共役ジエン系重合体は、共役ジエン化合物単独重合体又は２種以上の共役ジエン化合物の共重合体であってもよく、共役ジエン化合物と芳香族ビニル化合物との共重合体であってもよい。
前記共役ジエン化合物としては、例えば１，３−ブタジエン、イソプレン、１，３−ペンタジエン、２，３−ジメチル−１，３−ブタジエン、２−フェニル−１，３−ブタジエン、１，３−ヘキサジエン等が挙げられる。これらは単独で用いてもよく、二種以上組み合わせて用いてもよいが、これらの中で、１，３−ブタジエンが特に好ましい。
また、共役ジエン化合物との共重合に用いられる芳香族ビニル化合物としては、例えばスチレン、α−メチルスチレン、１−ビニルナフタレン、３−ビニルトルエン、エチルビニルベンゼン、ジビニルベンゼン、４−シクロへキシルスチレン、２，４，６−トリメチルスチレン等が挙げられる。これらは単独で用いてもよく、二種以上を組み合わせて用いてもよいが、これらの中で、スチレンが特に好ましい。
前記共役ジエン系重合体としては、ポリブタジエン、ポリイソプレン、イソプレン−ブタジエン共重合体、エチレン−ブタジエン共重合体、プロピレン−ブタジエン共重合体及びスチレン−ブタジエン共重合体から選ばれる少なくとも１種の共役ジエン系重合体が好ましく、ポリブタジエンが特に好ましい。【００１４】
共役ジエン系重合体の活性末端に、保護化第１級アミンを反応させて変性させるには、該共役ジエン系重合体は、少なくとも１０％のポリマー鎖がリビング性又は擬似リビング性を有するものが好ましい。このようなリビング性を有する重合反応としては、有機アルカリ金属化合物を開始剤とし、有機溶媒中で共役ジエン化合物単独、又は共役ジエン化合物と芳香族ビニル化合物とをアニオン重合させる反応か、あるいは有機溶媒中でランタン系列希土類元素化合物を含む触媒による共役ジエン化合物単独、又は共役ジエン化合物と芳香族ビニル化合物とを配位アニオン重合させる反応が挙げられる。前者は、後者に比較して共役ジエン部分のビニル結合含有量の高いものを得ることができるので好ましい。ビニル結合量を高くすることによって耐熱性を向上させることができる。【００１５】
上述のアニオン重合の開始剤として用いられる有機アルカリ金属化合物としては、有機リチウム化合物が好ましい。有機リチウム化合物としては、特に制限はないが、ヒドロカルビルリチウム及びリチウムアミド化合物が好ましく用いられ、前者のヒドロカルビルリチウムを用いる場合には、重合開始末端にヒドロカルビル基を有し、かつ他方の末端が重合活性部位である共役ジエン系重合体が得られる。また、後者のリチウムアミド化合物を用いる場合には、重合開始末端に窒素含有基を有し、他方の末端が重合活性部位である共役ジエン系重合体が得られる。【００１６】
前記ヒドロカルビルリチウムとしては、炭素数２〜２０のヒドロカルビル基を有するものが好ましく、例えばエチルリチウム、ｎ−プロピルリチウム、イソプロピルリチウム、ｎ−ブチルリチウム、ｓｅｃ−ブチルリチウム、ｔｅｒｔ−オクチルリチウム、ｎ−デシルリチウム、フェニルリチウム、２−ナフチルリチウム、２−ブチルフェニルリチウム、４−フェニルブチルリチウム、シクロへキシルリチウム、シクロベンチルリチウム、ジイソプロペニルベンゼンとブチルリチウムとの反応生成物等が挙げられるが、これらの中で、特にｎ−ブチルリチウムが好適である。【００１７】
一方、リチウムアミド化合物としては、例えばリチウムヘキサメチレンイミド、リチウムピロリジド、リチウムピぺリジド、リチウムへプタメチレンイミド、リチウムドデカメチレンイミド、リチウムジメチルアミド、リチウムジエチルアミド、リチウムジブチルアミド、リチウムジプロピルアミド、リチウムジへプチルアミド、リチウムジへキシルアミド、リチウムジオクチルアミド、リチウムジ−２−エチルへキシルアミド、リチウムジデシルアミド、リチウム−N−メチルピベラジド、リチウムエチルプロピルアミド、リチウムエチルブチルアミド、リチウムエチルベンジルアミド、リチウムメチルフェネチルアミド等が挙げられる。これらの中で、カーボンブラックに対する相互作用効果及び重合開始能の点から、リチウムヘキサメチレンイミド、リチウムピロリジド、リチウムピぺリジド、リチウムへプタメチレンイミド、リチウムドデカメチレンイミド等の環状リチウムアミドが好ましく、特にリチウムヘキサメチレンイミド及びリチウムピロリジドが好適である。
これらのリチウムアミド化合物は、一般に、第２級アミンとリチウム化合物とから、予め調製したものを重合に使用することができるが、重合系中（ｉｎ−Ｓｉｔｕ）で調製することもできる。また、この重合開始剤の使用量は、好ましくは単量体１００ｇ当たり、０．２〜２０ミリモルの範囲で選定される。【００１８】
前記有機リチウム化合物を重合開始剤として用い、アニオン重合によって共役ジエン系重合体を製造する方法としては、特に制限はなく、従来公知の方法を用いることができる。
具体的には、反応に不活性な有機溶剤、例えば脂肪族、脂環族、芳香族炭化水素化合物等の炭化水素系溶剤中において、共役ジエン化合物又は共役ジエン化合物と芳香族ビニル化合物を、前記リチウム化合物を重合開始剤として、所望により、用いられるランダマイザーの存在下にアニオン重合させることにより、目的の活性末端を有する共役ジエン系重合体が得られる。
また、有機リチウム化合物を重合開始剤として用いた場合には、前述のランタン系列希土類元素化合物を含む触媒を用いた場合に比べ、活性末端を有する共役ジエン系重合体のみならず、活性末端を有する共役ジエン化合物と芳香族ビニル化合物の共重合体も効率よく得ることができる。【００１９】
前記炭化水素系溶剤としては、炭素数３〜８のものが好ましく、例えばプロパン、ｎ−ブタン、イソブタン、ｎ−ペンタン、イソペンタン、ｎ−ヘキサン、シクロヘキサン、プロペン、１−ブテン、イソブテン、トランス−２−ブテン、シス−２−ブテン、１−ペンテン、２−ペンテン、１−へキセン、２−へキセン、ベンゼン、トルエン、キシレン、エチルベンゼン等を挙げることができる。これらは単独で用いてもよく、二種以上を混合して用いてもよい。
また、溶媒中の単量体濃度は、好ましくは５〜５０質量％、より好ましくは１０〜３０質量％である。尚、共役ジエン化合物と芳香族ビニル化合物を用いて共重合を行う場合、仕込み単量体混合物中の芳香族ビニル化合物の含量は５５質量％以下の範囲が好ましい。【００２０】
また、所望により用いられるランダマイザーとは共役ジエン系重合体のミクロ構造の制御、例えばブタジエン−スチレン共重合体におけるブタジエン部分の１，２結合、イソプレン重合体における３，４結合の増加等、あるいは共役ジエン化合物一芳香族ビニル化合物共重合体における単量体単位の組成分布の制御、例えばブタジエンースチレン共重合体におけるブタジエン単位、スチレン単位のランダム化等の作用を有する化合物のことである。このランダマイザーとしては、特に制限はなく、従来ランダマイザーとして一般に使用されている公知の化合物の中から任意のものを適宜選択して用いることができる。具体的には、ジメトキシベンゼン、テトラヒドロフラン、ジメトキシエタン、ジエチレングリコールジブチルエーテル、ジエチレングリコールジメチルエーテル、オキソラニルプロパンオリゴマー類［特に２，２−ビス（２−テトラヒドロフリル）−プロパンを含む物等］、トリエチルアミン、ピリジン、Ｎ−メチルモルホリン、Ｎ，Ｎ，Ｎ’，Ｎ’−テトラメチルエチレンジアミン、１，２−ジピぺリジノエタン等のエーテル類及び第３級アミン類等を挙げることができる。また、カリウムｔｅｒｔ−アミレート、カリウムｔｅｒｔ−ブトキシド等のカリウム塩類、ナトリウムｔｅｒｔ−アミレート等のナトリウム塩類も用いることができる。【００２１】
これらのランダマイザーは、一種を単独で用いてもよく、二種以上を組み合わせて用いてもよい。また、その使用量は、リチウム化合物１モル当たり、好ましくは０．０１〜１０００モル当量の範囲で選択される。
この重合反応における温度は、好ましくは０〜１５０℃、より好ましくは２０〜１３０℃の範囲で選定される。重合反応は、発生圧力下で行うことができるが、通常は単量体を実質的に液相に保つに十分な圧力で操作することが望ましい。すなわち、圧力は重合される個々の物質や、用いる重合媒体及び重合温度にもよるが、所望ならばより高い圧力を用いることができ、このような圧力は重合反応に関して不活性なガスで反応器を加圧する等の適当な方法で得られる。【００２２】
＜変性剤＞
本発明においては、上記のようにして得られた活性末端を有する共役ジエン系重合体の活性末端に、変性剤として、保護化第１級アミン化合物を反応させることにより、第１級アミン変性共役ジエン系重合体を製造することができ、保護化第２級アミン化合物を反応させることにより、第２級アミン変性共役ジエン系重合体を製造することができる。上記保護化第１級アミン化合物としては、保護化第１級アミノ基を有するアルコキシシラン化合物が好適であり、保護化第２級アミン化合物としては、保護化第２級アミノ基を有するアルコキシシラン化合物が好適である。【００２３】
当該変性剤として用いられる保護化第１級アミノ基を有するアルコキシシラン化合物としては、例えばＮ，Ｎ−ビス（トリメチルシリル）アミノプロピルメチルジメトキシシラン、１−トリメチルシリル−２,２−ジメトキシ−１−アザ−２−シラシクロペンタン、Ｎ，Ｎ−ビス（トリメチルシリル）アミノプロピルトリメトキシシラン、Ｎ，Ｎ−ビス（トリメチルシリル）アミノプロピルトリエトキシシラン、Ｎ，Ｎ−ビス（トリメチルシリル）アミノプロピルメチルジエトキシシラン、Ｎ，Ｎ−ビス（トリメチルシリル）アミノエチルトリメトキシシラン、Ｎ，Ｎ−ビス（トリメチルシリル）アミノエチルトリエトキシシラン、Ｎ，Ｎ−ビス（トリメチルシリル）アミノエチルメチルジメトキシシラン及びＮ，Ｎ−ビス（トリメチルシリル）アミノエチルメチルジエトキシシラン等を挙げることができ、好ましくは、Ｎ，Ｎ−ビス（トリメチルシリル）アミノプロピルメチルジメトキシシラン、Ｎ，Ｎ−ビス（トリメチルシリル）アミノプロピルメチルジエトキシシラン又は１−トリメチルシリル−２，２−ジメトキシ−１−アザ−２−シラシクロペンタンである。【００２４】
また、変性剤としては、Ｎ−メチル−Ｎ−トリメチルシリルアミノプロピル（メチル）ジメトキシシラン、Ｎ−メチル−Ｎ−トリメチルシリルアミノプロピル（メチル）ジエトキシシラン、Ｎ−トリメチルシリル（ヘキサメチレンイミン−２−イル）プロピル（メチル）ジメトキシシラン、Ｎ−トリメチルシリル（ヘキサメチレンイミン−２−イル）プロピル（メチル）ジエトキシシラン、Ｎ−トリメチルシリル（ピロリジン−２−イル）プロピル（メチル）ジメトキシシラン、Ｎ−トリメチルシリル（ピロリジン−２−イル）プロピル（メチル）ジエトキシシラン、Ｎ−トリメチルシリル（ピペリジン−２−イル）プロピル（メチル）ジメトキシシラン、Ｎ−トリメチルシリル（ピペリジン−２−イル）プロピル（メチル）ジエトキシシラン、Ｎ−トリメチルシリル（イミダゾール−２−イル）プロピル（メチル）ジメトキシシラン、Ｎ−トリメチルシリル（イミダゾール−２−イル）プロピル（メチル）ジエトキシシラン、Ｎ−トリメチルシリル（４，５−ジヒドロイミダゾール−５−イル）プロピル（メチル）ジメトキシシラン、Ｎ−トリメチルシリル（４，５−ジヒドロイミダゾール−５−イル）プロピル（メチル）ジエトキシシランなどの保護化第２級アミノ基を有するアルコキシシラン化合物；Ｎ−（１，３−ジメチルブチリデン）−３−（トリエトキシシリル）−１−プロパンアミン、Ｎ−（１−メチルエチリデン）−３−（トリエトキシシリル）−１−プロパンアミン、Ｎ−エチリデン−３−（トリエトキシシリル）−１−プロパンアミン、Ｎ−（１−メチルプロピリデン）−３−（トリエトキシシリル）−１−プロパンアミン、Ｎ−（４−Ｎ，Ｎ−ジメチルアミノベンジリデン）−３−（トリエトキシシリル）−１−プロパンアミン、Ｎ−（シクロヘキシリデン）−３−（トリエトキシシリル）−１−プロパンアミンなどのイミノ基を有するアルコキシシラン化合物；３−ジメチルアミノプロピル（トリエトキシ）シラン、３−ジメチルアミノプロピル（トリメトキシ）シラン、３−ジエチルアミノプロピル（トリエトキシ）シラン、３−ジエチルアミノプロピル（トリメトキシ）シラン、２−ジメチルアミノエチル（トリエトキシ）シラン、２−ジメチルアミノエチル（トリメトキシ）シラン、３−ジメチルアミノプロピル（ジエトキシ）メチルシラン、３−ジブチルアミノプロピル（トリエトキシ）シランなどのアミノ基を有するアルコキシシラン化合物なども挙げられる。
これらの変性剤は、一種単独で用いてもよく、二種以上組み合わせて用いてもよい。またこの変性剤は部分縮合物であってもよい。
ここで、部分縮合物とは、変性剤のＳｉＯＲの一部（全部ではない）が縮合によりＳｉＯＳｉ結合したものをいう。【００２５】
前記変性剤による変性反応において、該変性剤の使用量は、好ましくは０．５〜２００ｍｍｏｌ／ｋｇ・共役ジエン系重合体である。同使用量は、さらに好ましくは１〜１００ｍｍｏｌ／ｋｇ・共役ジエン系重合体であり、特に好ましくは２〜５０ｍｍｏｌ／ｋｇ・共役ジエン系重合体である。ここで、共役ジエン系重合体とは、製造時又は製造後、添加される老化防止剤等の添加剤を含まないポリマーのみの質量を意味する。変性剤の使用量を前記範囲にすることによって、充填材、特にカーボンブラックの分散性に優れ、加硫後の耐破壊特性、低発熱性が改良される。
なお、前記変性剤の添加方法は、特に制限されず、一括して添加する方法、分割して添加する方法、あるいは、連続的に添加する方法等が挙げられるが、一括して添加する方法が好ましい。
また、変性剤は、重合開始末端や重合終了末端以外に重合体主鎖や側鎖のいずれに結合させることもできるが、重合体末端からエネルギー消失を抑制して低発熱性を改良しうる点から、重合開始末端あるいは重合終了末端に導入されていることが好ましい。【００２６】
＜縮合促進剤＞
本発明では、前記した変性剤として用いる保護化第１級アミノ基を有するアルコキシシラン化合物が関与する縮合反応を促進するために、縮合促進剤を用いることが好ましい。
このような縮合促進剤としては、第三アミノ基を含有する化合物、又は周期律表（長周期型）の３族、４族、５族、１２族、１３族、１４族及び１５族のうちのいずれかの属する元素を一種以上含有する有機化合物を用いることができる。さらに縮合促進剤として、チタン（Ｔｉ）、ジルコニウム（Ｚｒ）、ビスマス（Ｂｉ）、アルミニウム（Ａｌ）、及びスズ（Ｓｎ）からなる群から選択される少なくとも一種以上の金属を含有する、アルコキシド、カルボン酸塩、又はアセチルアセトナート錯塩であることが好ましい。
ここで用いる縮合促進剤は、前記変性反応前に添加することもできるが、変性反応の途中及び又は終了後に変性反応系に添加することが好ましい。変性反応前に添加した場合、活性末端との直接反応が起こり、活性末端に保護された第一アミノ基を有するヒドロカルビロキシ基が導入されない場合がある。
縮合促進剤の添加時期としては、通常、変性反応開始５分〜５時間後、好ましくは変性反応開始１５分〜１時間後である。【００２７】
縮合促進剤としては、具体的には、テトラメトキシチタニウム、テトラエトキシチタニウム、テトラ−ｎ−プロポキシチタニウム、テトライソプロポキシチタニウム、テトラ−ｎ−ブトキシチタニウム、テトラ−ｎ−ブトキシチタニウムオリゴマー、テトラ−ｓｅｃ−ブトキシチタニウム、テトラ−ｔｅｒｔ−ブトキシチタニウム、テトラ（２−エチルヘキシル）チタニウム、ビス（オクタンジオレート）ビス（２−エチルヘキシル）チタニウム、テトラ（オクタンジオレート）チタニウム、チタニウムラクテート、チタニウムジプロポキシビス（トリエタノールアミネート）、チタニウムジブトキシビス（トリエタノールアミネート）、チタニウムトリブトキシステアレート、チタニウムトリプロポキシステアレート、チタニウムエチルヘキシルジオレート、チタニウムトリプロポキシアセチルアセトネート、チタニウムジプロポキシビス（アセチルアセトネート）、チタニウムトリプロポキシエチルアセトアセテート、チタニウムプロポキシアセチルアセトネートビス（エチルアセトアセテート）、チタニウムトリブトキシアセチルアセトネート、チタニウムジブトキシビス（アセチルアセトネート）、チタニウムトリブトキシエチルアセトアセテート、チタニウムブトキシアセチルアセトネートビス（エチルアセトアセテート）、チタニウムテトラキス（アセチルアセトネート）、チタニウムジアセチルアセトネートビス（エチルアセトアセテート）、ビス（２−エチルヘキサノエート）チタニウムオキサイド、ビス（ラウレート）チタニウムオキサイド、ビス（ナフテネート）チタニウムオキサイド、ビス（ステアレート）チタニウムオキサイド、ビス（オレエート）チタニウムオキサイド、ビス（リノレート）チタニウムオキサイド、テトラキス（２−エチルヘキサノエート）チタニウム、テトラキス（ラウレート）チタニウム、テトラキス（ナフテネート）チタニウム、テトラキス（ステアレート）チタニウム、テトラキス（オレエート）チタニウム、テトラキス（リノレート）チタニウム等のチタニウムを含む化合物を挙げることができる。【００２８】
また、縮合促進剤としては、例えば、トリス（２−エチルヘキサノエート）ビスマス、トリス（ラウレート）ビスマス、トリス（ナフテネート）ビスマス、トリス（ステアレート）ビスマス、トリス（オレエート）ビスマス、トリス（リノレート）ビスマス、テトラエトキシジルコニウム、テトラ−ｎ−プロポキシジルコニウム、テトライソプロポキシジルコニウム、テトラ−ｎ−ブトキシジルコニウム、テトラ−ｓｅｃ−ブトキシジルコニウム、テトラ−ｔｅｒｔ−ブトキシジルコニウム、テトラ（２−エチルヘキシル）ジルコニウム、ジルコニウムトリブトキシステアレート、ジルコニウムトリブトキシアセチルアセトネート、ジルコニウムジブトキシビス（アセチルアセトネート）、ジルコニウムトリブトキシエチルアセトアセテート、ジルコニウムブトキシアセチルアセトネートビス（エチルアセトアセテート）、ジルコニウムテトラキス（アセチルアセトネート）、ジルコニウムジアセチルアセトネートビス（エチルアセトアセテート）、ビス（２−エチルヘキサノエート）ジルコニウムオキサイド、ビス（ラウレート）ジルコニウムオキサイド、ビス（ナフテネート）ジルコニウムオキサイド、ビス（ステアレート）ジルコニウムオキサイド、ビス（オレエート）ジルコニウムオキサイド、ビス（リノレート）ジルコニウムオキサイド、テトラキス（２−エチルヘキサノエート）ジルコニウム、テトラキス（ラウレート）ジルコニウム、テトラキス（ナフテネート）ジルコニウム、テトラキス（ステアレート）ジルコニウム、テトラキス（オレエート）ジルコニウム、テトラキス（リノレート）ジルコニウム等を挙げることができる。【００２９】
また、トリエトキシアルミニウム、トリ−ｎ−プロポキシアルミニウム、トリイソプロポキシアルミニウム、トリ−ｎ−ブトキシアルミニウム、トリ−ｓｅｃ−ブトキシアルミニウム、トリ−ｔｅｒｔ−ブトキシアルミニウム、トリ（２−１エチルヘキシル）アルミニウム、アルミニウムジブトキシステアレート、アルミニウムジブトキシアセチルアセトネート、アルミニウムブトキシビス（アセチルアセトネート）、アルミニウムジブトキシエチルアセトアセテート、アルミニウムトリス（アセチルアセトネート）、アルミニウムトリス（エチルアセトアセテート）、トリス（２−エチルヘキサノエート）アルミニウム、トリス（ラウレート）アルミニウム、トリス（ナフテネート）アルミニウム、トリス（ステアレート）アルミニウム、トリス（オレエート）アルミニウム、トリス（リノレート）アルミニウム等を挙げることができる。【００３０】
上述の縮合促進剤の内、チタン化合物が好ましく、チタン金属のアルコキシド、チタン金属のカルボン酸塩、又はチタン金属のアセチルアセトナート錯塩が特に好ましい。
この縮合促進剤の使用量としては、前記化合物のモル数が、反応系内に存在するヒドロカルビロキシ基総量に対するモル比として、０．１〜１０となることが好ましく、０．５〜５が特に好ましい。縮合促進剤の使用量を前記範囲にすることによって縮合反応が効率よく進行する。
なお、縮合反応時間は、通常、５分〜１０時間、好ましくは１５分〜５時間程度である。縮合反応時間を前記範囲にすることによって縮合反応を円滑に完結することができる。
また、縮合反応時の反応系の圧力は、通常、０．０１〜２０ＭＰａ、好ましくは０．０５〜１０ＭＰａである。【００３１】
＜（Ａ）変性共役ジエン系重合体＞
このようにして得られた（Ａ）変性共役ジエン系重合体はムーニー粘度（ＭＬ１＋４，１００℃）が、好ましくは１０〜１５０、より好ましくは１５〜１００である。ムーニー粘度が１０未満の場合は耐破壊特性を始めとするゴム物性が十分に得られず、１５０を超える場合は作業性が悪く配合剤とともに混練りすることが困難である。
また、前記（Ａ）変性共役ジエン系重合体を配合した本発明に係る未加硫ゴム組成物のムーニ−粘度（ＭＬ１＋４，１３０℃）は、好ましくは１０〜１５０、より好ましくは３０〜１００である。
本発明のゴム組成物に用いられる（Ａ）変性共役ジエン系重合体は、重量平均分子量（Ｍｗ）と数平均分子量（Ｍｎ）との比（Ｍｗ／Ｍｎ）、即ち分子量分布（Ｍｗ／Ｍｎ）が１〜３であることが好ましく、１．１〜２．７であることがより好ましい。
（Ａ）変性共役ジエン系重合体の分子量分布（Ｍｗ／Ｍｎ）を前記範囲内にすることで該変性共役ジエン系重量体をゴム組成物に配合しても、ゴム組成物の作業性を低下させることがなく、混練りが容易で、ゴム組成物の物性を十分に向上させることができる。【００３２】
また、本発明のゴム組成物に用いられる（Ａ）変性共役ジエン系重合体は、数平均分子量（Ｍｎ）が１００，０００〜５００，０００であることが好ましく、１５０，０００〜３００，０００であることがさらに好ましい。（Ａ）変性共役ジエン系重合体の数平均分子量を前記範囲内にすることによって加硫物の弾性率の低下、ヒステリシスロスの上昇を抑えて優れた耐破壊特性を得るとともに、該（Ａ）変性共役ジエン系重合体を含むゴム組成物の優れた混練作業性が得られる。
本発明のゴム組成物に用いられる（Ａ）変性共役ジエン系重合体は、低発熱性向上の観点から、アミン変性ポリブタジエンであることが好ましく、第１級アミン変性アミン変性ポリブタジエン又は第２級アミン変性アミン変性ポリブタジエンであることが更に好ましく、第１級アミン変性ポリブタジエンであることが特に好ましい。
本発明に係る（Ａ）変性共役ジエン系重合体は、ブタジエン部分のビニル結合量として１０〜６０質量％が好ましく、１２〜６０質量％が更に好ましく、Ｍｗとして１００，０００〜５００，０００が好ましく、Ｍｗ／Ｍｎとして２以下が好ましく、第１級アミノ基含有量として２．０〜１０．０ｍｍｏｌ／ｋｇが好ましい。【００３３】
＜他のゴム成分＞
本発明に係るゴム成分において、上記（Ａ）変性共役ジエン系重合体と併用される他のゴム成分は、天然ゴム及び（Ａ）変性共役ジエン系重合体以外のジエン系合成ゴムから選ばれる１種以上のジエン系ゴムが挙げられ、ゴム成分中の（Ａ）変性共役ジエン系重合体２０〜８０質量％の残余として、８０〜２０質量％含有することが好ましく、ゴム成分中の（Ａ）変性共役ジエン系重合体４０〜８０質量％の残余として、６０〜２０質量％含有することが更に好ましい。
上記のジエン系合成ゴムとしては、例えばスチレン−ブタジエン共重合体（ＳＢＲ）、ポリブタジエン（ＢＲ）、ポリイソプレン（ＩＲ）、スチレン−イソプレン共重合体（ＳＩＲ）、エチレン−ブタジエン共重合体（ＥＢＲ）、プロピレン−ブタジエン共重合体（ＰＢＲ）、ブチルゴム（ＩＩＲ）、ハロゲン化ブチルゴム、エチレン−プロピレン−ジエン三元共重合体（ＥＰＤＭ）及びこれらの混合物が挙げられる。また、他のジエン系合成ゴムの一部又は全てが多官能型変性剤、例えば四塩化スズのような変性剤を用いることにより分岐構造を有しているジエン系変性ゴムであることがより好ましい。【００３４】
（（Ｂ）充填材）
本発明のゴム組成物においては、（Ｂ）成分として充填材を、ゴム成分１００質量部に対して、６０〜１００質量部であることを要する。（Ｂ）充填材量が６０質量部未満では、得られるゴム組成物の加硫ゴム物性において、充分な補強効果が発揮されない。また、（Ｂ）充填材量が１００質量部を超えると、得られるゴム組成物の加硫ゴム物性において、例えば正接損失ｔａｎδ（２５℃時）が高くなり、通常走行時での低燃費性（低発熱性）が悪化し、転がり抵抗が大きくなる。
本発明において、（Ｂ）充填材として、カーボンブラック、シリカ等の無機充填材が用いられるが、（Ｂ）充填材中、カーボンブラックを５０質量％以上、かつシリカを５０質量％以下含むことが好ましく、（Ｂ）充填材がカーボンブラック単独であることが更に好ましい。
本発明のゴム組成物において用いられるカーボンブラックとしては、得られるゴム組成物の加硫ゴム物性が、上記の加硫ゴム物性を満たすためには、ＦＥＦ級グレード、ＦＦ級グレード、ＨＡＦ級グレード、Ｎ３３９、ＩＩＳＡＦ級グレード、ＩＳＡＦ級グレード及びＳＡＦ級グレードの中から選ばれる少なくとも一種を用いることが好ましく、特にＦＥＦ級グレードが好適である。
シリカとしては、特に限定されないが、湿式シリカ、乾式シリカ、コロイダルシリカが好ましく、湿式シリカが特に好ましい。シリカは１種を単独に又は２種以上を混合して使用することができる。【００３５】
（（Ｃ）フェノール樹脂）
本発明に用いる（Ｃ）フェノール樹脂としては、例えば、ノボラック型フェノール樹脂、ノボラック型クレゾール樹脂、ノボラック型キシレノール樹脂、ノボラック型レゾルシノール樹脂及びこれらの樹脂をオイル変性した樹脂が挙げられ、これらの樹脂を少なくとも一種を用いるのがよい。
上記フェノール樹脂のオイル変性に用いるオイルとしては、ロジン油、トール油、カシュー油、リノール油、オレイン酸、リノレイン酸が挙げられこれらのオイルを少なくとも一種用いるのがよいが、ランフラット耐久性、乗り心地の両立の観点からはカシュ―油変性されていることが好ましい。
これらフェノール樹脂の配合量は、ゴム成分１００質量部に対して、０．９〜２．４質量部である。フェノール樹脂の配合量が０．９質量部以上であれば、加硫後のゴム組成物をより高弾性率化することができ、未加硫ゴム組成物の作業性を向上することができる。一方、フェノール樹脂の配合量が２．４質量部以下であれば、加硫後のゴム組成物の柔軟性が損なわれることを抑えることができる。【００３６】
本発明のゴム組成物は、（Ｂ）充填材と（Ｃ）フェノール樹脂の配合量（質量部）が、
１．０≦［質量比｛（Ｃ）フェノール樹脂の配合量／（Ｂ）カーボンブラックの配合量｝］×１００≦４．０
を満たすことが好ましい。［質量比｛（Ｃ）フェノール樹脂の配合量／（Ｂ）カーボンブラックの配合量｝］×１００が１．０以上であれば、常温（２５℃）前後の弾性率と比較して高温時（例えば、１８０℃）の弾性率が相対的に高くなり、ランフラット耐久性が向上するので好ましく、４．０以下であれば、常温（２５℃）前後の柔軟性が確保され易くなるので好ましい。【００３７】
（（Ｄ）メチレン供与体）
本発明に用いる（Ｄ）メチレン供与体は上記（Ｃ）フェノール樹脂の硬化剤として使用するものであり、例えば、ヘキサメチレンテトラミン、ヘキサメトキシメチルメラミン、パラホルムアルデヒド、アセトアルデヒドアンモニア、α−ポリオキシメチレン、多価メチロールメラミン誘導体、オキサゾリジン誘導体及び多価メチロール化アセチレン尿素から選ばれる少なくとも一種を用いるのが好ましい。なかでも、硬化速度が速く、より高弾性化したゴム組成物が得られるという点から、ヘキサメチレンテトラミン及びヘキサメトキシメチルメラミンから選ばれる少なくとも一種が更に好ましい。
これら（Ｄ）メチレン供与体は、ゴム成分１００質量部に対し、０．０７〜０．２質量部配合される。メチレン供与体の配合量を上記範囲にすることによって、フェノール樹脂の硬化が確保されると共に、ゴムの架橋系に悪影響を及ぼすことがなく、さらにランフラット耐久性の乗心地の両立の観点からは０．０８〜０．１８質量部配合されることが好ましい。この観点から、（Ｃ）フェノール樹脂１００質量部に対して、（Ｄ）メチレン供与体を３〜８０質量部配合することが好ましく、５〜８０質量部配合することがより好ましく、５〜５０質量部配合することが更に好ましく、５〜３０質量部配合することがより更に好ましく、５〜２０質量部配合することが特に好ましい。【００３８】
（（Ｅ）チウラム系加硫促進剤及び（Ｆ）スルフェンアミド系加硫促進剤）
本発明のゴム組成物は、加硫促進剤として、（Ｅ）チウラム系加硫促進剤及び（Ｆ）スルフェンアミド系加硫促進剤を併用することが重要である。（Ｅ）チウラム系加硫促進剤と（Ｆ）スルフェンアミド系加硫促進剤とを組み合わせることにより、加硫後のゴム組成物の高温（例えば、１８０℃）での弾性率をより高くすると共に、加硫後のゴム組成物の低発熱性（低燃費性）をより向上することができる。ゴム組成物の高温での弾性率を高くすることにより、タイヤのサイド補強ゴムに適用した場合、タイヤのサイドウォールの撓みを抑制することができる。また、タイヤのサイド補強ゴムに適用した場合、低発熱性が向上することにより、ランフラット時のタイヤの発熱が抑えられると共に、通常走行のタイヤの転がり抵抗が低減する。
上記の観点から、（Ｅ）チウラム系加硫促進剤と（Ｆ）スルフェンアミド系加硫促進剤の配合量（質量部）が、下記式（Ｉ）を満たすことが好ましい。
０．４５≦質量比［（Ｅ）チウラム系加硫促進剤の配合量／（Ｆ）スルフェンアミド系加硫促進剤の配合量］≦０．６５  ・・・（Ｉ）
［（Ｅ）チウラム系加硫促進剤の配合量／（Ｆ）スルフェンアミド系加硫促進剤の配合量］が０．４５以上であれば、常温（２５℃）付近の弾性率と比較して高温時（例えば、１８０℃）の弾性率が相対的に高くなり、ランフラット耐久性が向上するので好ましく、０．６５以下であれば、未加硫ゴム組成物の加工工程でゴム焦けが起こりにくくなり、未加硫ゴム組成物の作業性が向上するので好ましい。【００３９】
＜（Ｅ）チウラム系加硫促進剤＞
本発明のゴム組成物において、ゴム成分１００質量部に対し、（Ｅ）チウラム系加硫促進剤は１．５〜２．１質量部配合される。この配合範囲であれば、（Ｆ）スルフェンアミド系加硫促進剤との併用効果を高めることができる。【００４０】
本発明に係る（Ｅ）チウラム系加硫促進剤としては、例えば、テトラキス（２-エチルヘキシル）チウラムジスルフィド、テトラメチルチウラムジスルフィド、テトラエチルチウラムジスルフィド、テトラプロピルチウラムジスルフィド、テトライソプロピルチウラムジスルフィド、テトラブチルチウラムジスルフィド、テトラペンチルチウラムジスルフィド、テトラヘキシルチウラムジスルフィド、テトラヘプチルチウラムジスルフィド、テトラオクチルチウラムジスルフィド、テトラノニルチウラムジスルフィド、テトラデシルチウラムジスルフィド、テトラドデシルチウラムジスルフィド、テトラステアリルチウラムジスルフィド、テトラベンジルチウラムジスルフィド、テトラメチルチウラムモノスルフィド、テトラエチルチウラムモノスルフィド、テトラプロピルチウラムモノスルフィド、テトライソプロピルチウラムモノスルフィド、テトラブチルチウラムモノスルフィド、テトラペンチルチウラムモノスルフィド、テトラヘキシルチウラムモノスルフィド、テトラヘプチルチウラムモノスルフィド、テトラオクチルチウラムモノスルフィド、テトラノニルチウラムモノスルフィド、テトラデシルチウラムモノスルフィド、テトラドデシルチウラムモノスルフィド、テトラステアリルチウラムモノスルフィド、テトラベンジルチウラムモノスルフィド、ジペンタメチレンチウラムテトラスルフィド等が挙げられる。これらの内、テトラキス（２−エチルヘキシル）チウラムジスルフィド及びテトラベンジルチウラムジスルフィドは、加硫速度を調整し易いので好ましい。【００４１】
＜（Ｆ）スルフェンアミド系加硫促進剤＞
本発明のゴム組成物において、ゴム成分１００質量部に対し、（Ｆ）スルフェンアミド系加硫促進剤は３．２〜４．５質量部配合される。この配合範囲であれば、（Ｅ）チウラム系加硫促進剤との併用効果を高めることができる。
本発明に係る加硫促進剤として、（Ｅ）チウラム系加硫促進剤及び（Ｆ）スルフェンアミド系加硫促進剤の配合量を、上記のように、多くすることにより、加硫後のゴム組成物の高温（例えば、１８０℃）での弾性率を更に高くすると共に、加硫後のゴム組成物の低発熱性（低燃費性）を更に向上することができる。【００４２】
本発明に係る（Ｆ）スルフェンアミド系加硫促進剤としては、例えば、Ｎ−シクロヘキシル−２−ベンゾチアゾリルスルフェンアミド、Ｎ，Ｎ−ジシクロヘキシル−２−ベンゾチアゾリルスルフェンアミド、Ｎ−ｔｅｒｔ−ブチル−２−ベンゾチアゾリルスルフェンアミド、Ｎ−オキシジエチレン−２−ベンゾチアゾリルスルフェンアミド、Ｎ−メチル−２−ベンゾチアゾリルスルフェンアミド、Ｎ−エチル−２−ベンゾチアゾリルスルフェンアミド、Ｎ−プロピル−２−ベンゾチアゾリルスルフェンアミド、Ｎ−ブチル−２−ベンゾチアゾリルスルフェンアミド、Ｎ−ペンチル−２−ベンゾチアゾリルスルフェンアミド、Ｎ−ヘキシル-2-ベンゾチアゾリルスルフェンアミド、Ｎ−ペンチル−２−ベンゾチアゾリルスルフェンアミド、Ｎ−オクチル−２−ベンゾチアゾリルスルフェンアミド、Ｎ−２−エチルヘキシル−２−ベンゾチアゾリルスルフェンアミド、Ｎ−デシル−２−ベンゾチアゾリルスルフェンアミド、Ｎ−ドデシル−２−ベンゾチアゾリルスルフェンアミド、Ｎ−ステアリル−２−ベンゾチアゾリルスルフェンアミド、Ｎ，Ｎ−ジメチル−２−ベンゾチアゾリルスルフェンアミド、Ｎ，Ｎ−ジエチル−２−ベンゾチアゾリルスルフェンアミド、Ｎ，Ｎ−ジプロピル−２−ベンゾチアゾリルスルフェンアミド、Ｎ，Ｎ−ジブチル−２−ベンゾチアゾリルスルフェンアミド、Ｎ，Ｎ−ジペンチル−２−ベンゾチアゾリルスルフェンアミド、Ｎ，Ｎ−ジヘキシル−２−ベンゾチアゾリルスルフェンアミド、Ｎ，Ｎ−ジペンチル−２−ベンゾチアゾリルスルフェンアミド、Ｎ，Ｎ−ジオクチル−２−ベンゾチアゾリルスルフェンアミド、Ｎ，Ｎ−ジ−２−エチルヘキシルベンゾチアゾリルスルフェンアミド、Ｎ−デシル−２−ベンゾチアゾリルスルフェンアミド、Ｎ，Ｎ−ジドデシル−２−ベンゾチアゾリルスルフェンアミド、Ｎ，Ｎ−ジステアリル−２−ベンゾチアゾリルスルフェンアミド等が挙げられる。これらの内、Ｎ−シクロヘキシル−２−ベンゾチアゾリルスルフェンアミド、Ｎ−ｔｅｒｔ−ブチル−２−ベンゾチアゾリルスルフェンアミド及びＮ，Ｎ−ジシクロヘキシル−２−ベンゾチアゾリルスルフェンアミドは、加硫速度を調整し易いので好ましい。【００４３】
（加硫剤）
本発明に係る加硫剤は、硫黄及び硫黄供与体から選ばれる１種以上の硫黄含有加硫剤が好ましく挙げられ、その配合量は、ゴム成分１００質量部に対し、硫黄分として１．０〜１０．０質量部が好ましく、硫黄分として２．０〜１０．０質量部がさらに好ましく、硫黄分として２．０〜８．０質量部が特に好ましい。硫黄分として１．０質量部以上であれば、加硫後のゴム組成物の破壊強度、耐摩耗性、低発熱性が向上し、硫黄分として１０．０質量部以下であれば、ゴム弾性を確保できる。【００４４】
（その他の配合剤）
さらに、本発明のゴム組成物には、本発明の効果が損なわれない範囲で、所望により、通常ゴム工業界で用いられる各種薬品、例えば、老化防止剤、スコーチ防止剤、亜鉛華、ステアリン酸、プロセス油などを含有させることができる。
本発明のゴム組成物で使用できる老化防止剤としては、例えば２,２,４-トリメチル-１,２-ジヒドロキノリン重合体、ＡＷ（６−エトキシ−１，２−ジヒドロ−２，２，４−トリメチルキノリン）、ジフェニルアミンとアセトンの高温縮合物、６Ｃ［Ｎ−（１，３−ジメチルブチル）−Ｎ’−フェニル−ｐ−フェニレンジアミン］、３Ｃ（Ｎ−イソプロピル−Ｎ’−フェニル−ｐ−フェニレンジアミン）等を挙げることができる。その使用量は、ゴム成分１００質量部に対して、０．１〜５．０質量部が好ましく、さらに好ましくは０．３〜３．０質量部である。【００４５】
以上の記載の通り、ランフラット耐久性および乗心地を高度に両立させるためには、各配合材料における配合量を適切な範囲内にすることが重要である。しかし、個々の材料における配合量を最適化するだけでは十分ではなく、各材料の配合量のバランスを特定の範囲とすることが高度なランフラット耐久性と乗り心地の両立のためには重要である。
すなわち、変性共役ジエン系重合体を２０〜８０質量％含有するゴム成分１００質量部に対し、充填材を６０〜１００質量部、フェノール樹脂を０．９〜２．４質量部、メチレン供与体を０．０７〜０．２質量部、チウラム系加硫促進剤を１．５〜２．１質量部、スルフェンアミド系加硫促進剤を３．２〜４．５質量部配合してなるゴム組成物とすることで、各配合物を個別評価したときには得られない顕著な効果が得られるものである。【００４６】
（タイヤ）
本発明のタイヤを以下、図面に基づいて説明する。図１は、本発明のタイヤの一実施態様の断面を示す模式図であり、本発明のタイヤを構成する、ビードフィラー７、サイド補強ゴム層８等の各部材の配置を図示している。
図１において、本発明のタイヤの好適な実施態様は、一対のビードコア１、１’（１’は図示せず）間にわたってトロイド状に連なり、両端部が該ビードコア１をタイヤ内側から外側へ巻き上げられる少なくとも１枚のラジアルカーカスプライからなるカーカス層２と、該カーカス層２のサイド領域のタイヤ軸方向外側に配置されて外側部を形成するサイドゴム層３と、該カーカス層２のクラウン領域のタイヤ径方向外側に配置されて接地部を形成するトレッドゴム層４と、該トレッドゴム層４と該カーカス層２のクラウン領域の間に配置されて補強ベルトを形成するベルト層５と、該カーカス層２のタイヤ内方全面に配置されて気密膜を形成するインナーライナー６と、一方の該ビードコア１から他方の該ビードコア１’へ延びる該カーカス層２本体部分と該ビードコア１に巻き上げられる巻上部分との間に配置されるビードフィラー７と、該カーカス層のサイド領域の該ビードフィラー７側部からショルダー区域１０にかけて、該カーカス層２と該インナーライナー６との間に、タイヤ回転軸に沿った断面形状が略三日月形である、少なくとも１枚のサイド補強ゴム層８とを具えるタイヤである。このタイヤのサイド補強ゴム層８及びビードフィラー７から選ばれる少なくとも一つの部材に本発明に係るゴム組成物を用いることにより、本発明のタイヤは、通常走行時の乗り心地性及び転がり抵抗性を損なうことなく、ランフラット耐久性を向上させたものとなる。【００４７】
本発明のタイヤのカーカス層２は少なくとも１枚のカーカスプライからなっているが、カーカスプライは２枚以上であってもよい。また、カーカスプライの補強コードは、タイヤ周方向に対し実質的に９０°をなす角度で配置することができ、補強コードの打ち込み数は、３５〜６５本／５０ｍｍとすることができる。また、カーカス４のクラウン領域のタイヤ径方向外側に、２層の第１ベルト層５ａと第２ベルト層５ｂとからなるベルト層５が配設されているが、ベルト層５の枚数もこれに限られるものではない。なお、第１ベルト層５ａと第２ベルト層５ｂは、撚り合わされることなくタイヤ幅方向に並列に引き揃えられた複数本のスチールコードがゴム中に埋設されてなるものを用いることができ、例えば、第１ベルト層５ａと第２ベルト層５ｂは、層間で互いに交差するように配置されて、交差ベルトを形成してもよい。
さらに、本発明のタイヤは、ベルト層５のタイヤ径方向外側には、ベルト補強層（図示しない）が配置されていてもよい。ベルト補強層の補強コードは、タイヤ周方向における引張剛性の確保が目的であるので、高弾性の有機繊維からなるコードを用いることが好ましい。有機繊維コードとしては、芳香族ポリアミド（アラミド）、ポリエチレンナフタレート（ＰＥＮ）、ポリエチレンテレフタレート、レーヨン、ザイロン（登録商標）（ポリパラフェニレンベンゾビスオキサゾール（ＰＢＯ）繊維）、脂肪族ポリアミド（ナイロン）等の有機繊維コード等を用いることができる。
さらにまた、本発明のタイヤにおいては、サイド補強層の外、図示はしないが、インサート、フリッパー等の補強部材を配置してもよい。ここで、インサートとは、ビード部３からサイド部２にかけて、タイヤ周方向に配置される、複数本の高弾性の有機繊維コードを並べてゴムコーティングした補強材である（図示せず）。フリッパーとは、カーカスプライの、ビードコア１又は１’間に延在する本体部と、ビードコア１又は１’の周りに折り返された折り返し部との間に配設され、ビードコア１又は１’およびそのタイヤ径方向外側に配置されるビードフィラー７の少なくとも一部を内包する、複数本の高弾性の有機繊維コードを並べてゴムコーティングした補強材である。インサートおよびフリッパーの角度は、好ましくは周方向に対して３０〜６０°である。【００４８】
（本発明のタイヤのカーカス層）
本発明のタイヤにおいて、少なくとも１枚のカーカスプライからなるカーカス層を骨格とするタイヤであることが好ましい。すなわち、少なくとも１枚のカーカスプライからなるカーカス層を骨格とするタイヤであって、前記カーカスプライの補強コードが、１．５ｃＮ／ｄｔｅｘ負荷時における中間伸度が４．２％以下であり、かつ、タフネスが４５ｃＮ・％／ｄｔｅｘ以上の有機繊維コードであり、本発明に係るゴム組成物をサイド補強ゴム層及びビードフィラーから選ばれる少なくとも一つの部材に用いたタイヤであることが好ましい。
前記カーカスプライの補強コードが、１．５ｃＮ／ｄｔｅｘ負荷時における中間伸度が４．２％以下であって、かつ、タフネスが４５ｃＮ・％／ｄｔｅｘ以上の有機繊維コードであることが好ましい理由を以下に述べる。中間伸度が４．２％以下という、寸法変化の小さい補強コードを用いることにより、タイヤ走行時の連続歪による補強コードの伸びを抑えることができ、タイヤ耐久性および操縦安定性を改善することができる。通常、補強コードは、ゴムとの接着性を改善するためにディップ処理が行われているが、中間伸度の高い補強コードでは、タイヤ走行時の連続歪により補強コード表面の接着剤層に亀裂が入ったりして劣化してしまう場合がある。しかしながら、本発明のタイヤのカーカスプライの補強コードとして、中間伸度の小さい補強コードを用いれば、タイヤ走行時の連続歪による接着剤層の劣化を防止することができる。カーカスプライの補強コードの中間伸度は、好ましくは４．０％以下、より好ましくは３．８％以下である。なお、ここでいう補強コードは、タイヤ製造前における補強コードを意味する。
また、製品タイヤから取出した、カーカスプライの補強コードの１．５ｃＮ／ｄｔｅｘ負荷時の中間伸度は、６．０％以下が好ましい。特に、ビードコア１、１’部からの折り返し部の補強コードの中間伸度を上記範囲とすることで、耐サイドカット性とタイヤ剛性を良好に両立することができる。
ここで、中間伸度とはＪＩＳ  Ｌ  １０１７：２００２に準拠し、ディップ処理後の補強コードから、コード１本を採取し、１．５ｃＮ／ｄｔｅｘの張力下、１４５℃で３分間加熱し、冷却後に２５±２℃の温度条件で、引張荷重１．５ｃＮ／ｄｔｅｘで引張試験を実施した時の伸度（％）のこという。また、タフネスとは、ディップ処理後の補強コードに対して、２５±２℃の温度条件で引張試験を行い、歪−応力曲線（Ｓ−Ｓ曲線）を求め、原点からコードが破断するまでのＳ−Ｓ曲線の下側の面積をいうものとする。本発明のタイヤのカーカスプライの補強コードを上記のようにすることにより、耐サイドカット性および操縦安定性を、高い次元でバランスさせることができ、ランフラットタイヤに適用した場合、優れたランフラット耐久性を得ることができる。
本発明のタイヤは、ランフラットタイヤとして好適に用いられるものであり、空気入りタイヤである。【００４９】
また、本発明のタイヤのカーカスプライの補強コードのタフネスを、４５ｃＮ・％／ｄｔｅｘ以上とすることにより、操縦安定性とサイド部２の耐カット性を同時に向上させることができる。補強コードのタフネスは、より好ましくは、５０ｃＮ・％／ｄｔｅｘ以上であり、さらに好ましくは５５ｃＮ・％／ｄｔｅｘ以上である。なお、補強コードのタフネスは、ディップ液の種類、ディップ温度およびディップ時間を適宜設定することで調整することができる。【００５０】
本発明のタイヤにおいては、前記補強コードは、（Ａ）熱可塑性重合体、（Ｂ）熱反応型水性ウレタン樹脂および（Ｃ）エポキシド化合物からなる群のうち、少なくとも一種を含む接着剤を１浴処理液として用いるとともに、レゾルシン・ホルマリン・ラテックス系接着剤を２浴処理液として用いて接着剤処理なされたものであり、かつ、前記（Ａ）熱可塑性重合体の主鎖が、付加反応性のある炭素間２重結合を実質的に有さず、直鎖状構造を主体としたエチレン性付加重合体およびウレタン系高分子重合体のうち少なくとも一方からなり、ペンダント基として架橋性を有する官能基を少なくとも１つ有することが好ましい。
特に、（Ｂ）、（Ｃ）を配合することによって、補強コードとゴムとの接着性を高めることができる。なお、スティフネスが高くなると、連続歪下での接着耐久性が低下してしまうが、上述のとおり、本発明のタイヤのカーカスプライの補強コードとして、中間伸度の小さい補強コードを用いると、補強コード全体の変形量が抑えられ、接着剤層の劣化を防止し、接着耐久性の低下を防止することができる。なお、上記（Ａ）〜（Ｃ）組成を有する接着剤組成物としては、特許第４９２８６６１号公報で提案されている接着剤組成物を用いることができる。【００５１】
（Ａ）熱可塑性重合体のエチレン性付加重合体を構成する単量体として、炭素−炭素二重結合を１つ有するエチレン性不飽和単量体としては、例えば、エチレン、プロピレン、ブチレン、イソブチレン等のα−オレフィン類；スチレン、α−メチルスチレン、モノクロルスチレン、ビニルトルエン、ビニルナフタレン、スチレン、スルホン酸ナトリウム等のα，β−不飽和芳香族単量体類；イタコン酸、フマル酸、マレイン酸、アクリル酸、メタクリル酸、ブテントリカルボン酸などのエチレン性カルボン酸類およびその塩；無水マレイン酸、無水イタコン酸などの酸無水物；（メタ）アクリル酸メチル、（メタ）アクリル酸エチル、（メタ）アクリル酸ブチル、（メタ）アクリル酸２−エチルヘキシル、（メタ）アクリル酸メトキシポリエチレングリコール、（メタ）アクリル酸２−ヒドロキシエチル、（メタ）アクリル酸２−アミノエチル等の不飽和カルボン酸のエステル類；イタコン酸モノエチルエステル、フマル酸モノブチルエステル、マレイン酸モノブチルエステルなどのエチレン性ジカルボン酸のモノエステル類；イタコン酸ジエチルエステル、フマル酸ジブチルエステルなどのエチレン性ジカルボン酸のジエステル類；アクリルアミド、マレイン酸アミド、Ｎ−メチロールアクリルアミド、Ｎ−（２−ヒドロキシエチル）アクリルアミド、メタクリルアミド、Ｎ−メチロールメタクリルアミド、Ｎ−（２−ヒドロキシエチル）メタクリルアミド、マレイン酸アミド等のα，β−エチレン性不飽和酸のアミド類；２−ヒドロキシエチル（メタ）アクリレート、ポリエチレングリコールモノ（メタ）アクリレート等の水酸基含有モノマー；アクリロニトリル、メタアクリロニトリル、フマロニトリル、α−クロロアクリルニトリル等の不飽和ニトリル類；メチルビニルエーテル、エチルビニルエーテル等のビニルエーテル類；ビニルケトン；ビニルアミド；塩化ビニル、塩化ビニリデン、フッ化ビニル、フッ化ビニリデン等の含ハロゲンα，β−不飽和単量体類；酢酸ビニル、吉草酸ビニル、カプリル酸ビニル、ビニルピリジン等のビニル化合物；２−イソプロペニル−２−オキサゾリンなどの付加重合性オキサゾリン類；ビニルピロリドン等の複素環式ビニル化合物；ビニルエトキシシラン、α−メタクリロキシプロピルトリメトキシシラン等の不飽和結合含有シラン化合物などが挙げられ、これらは単独で用いてもよく、２種以上を併用してもよい。これらの単量体のラジカル付加重合により熱可塑性重合体（Ａ）を得ることが好ましい。【００５２】
また、主鎖骨格を構成する単量体として、炭素−炭素二重結合を２つ以上含有する単量体としては、１，３−ブタジエン、２−メチル−１，３−ブタジエン、２，３−ジメチル−１，３−ブタジエン、クロロプレンなどのハロゲン置換ブタジエンなどの共役ジエン系単量体などが挙げられる。非共役ジエン系単量体としては、ビニルノーボルネン、ジシクロペンタジエン、１，４−ヘキサジエン等の非本役ジエン系単量体等が挙げられ、これらは単独で用いてもよく、２種以上を併用してもよい。
また、主鎖骨格を構成する単量体として、炭素−炭素二重結合を２つ以上含有する単量体としては、１，３−ブタジエン、２−メチル−１，３−ブタジエン、２，３−ジメチル−１，３−ブタジエン、クロロプレンなどのハロゲン置換ブタジエンなどの共役ジエン系単量体などが挙げられる。非共役ジエン系単量体としては、ビニルノーボルネン、ジシクロペンタジエン、１，４−ヘキサジエン等の非本役ジエン系単量体等が挙げられ、これらは単独で用いてもよく、２種以上を併用してもよい。【００５３】
熱反応型水性ウレタン樹脂（Ｂ）としては、一分子中に、複数個以上の熱解離性のブロックされたイソシアネート基を有する樹脂が好ましく用いられる。例えば、下記の一般式で表される熱反応型水性ポリウレタン化合物等が最適である。
【化１】
2016143756.tif 000003
（式中、Ａは官能基数３〜５の有機ポリイソシアネート化合物のイソシアネート残基を示し、Ｙは熱処理によりイソシアネート基を遊離するブロック剤化合物の活性水素残基を示し、Ｚは分子中、少なくとも１個の活性水素原子および少なくとも１個のアニオン形成性基を有する化合物の活性水素残基を示し、Ｘは２〜４個の水酸基を有し平均分子量が５０００以下のポリオール化合物の活性水素残基であり、ｎは２〜４の整数であり、ｐ＋ｍは２〜４の整数（ｍ≧０．２５）である。）【００５４】
エポキシド化合物（Ｃ）としては、１分子中に２個以上、好ましくは４個以上のエポキシ基を含む化合物であれば本発明の目的を達成できるが、好適には、エポキシ基を含む化合物、または、多価アルコール類とエピクロルヒドリンとの反応生成物である。エポキシ化合物の具体例としては、例えば、ジエチレングリコール・ジグリシジルエーテル、ポリエチレン・ジグリシジルエーテル、ポリプロピレングリコール・ジグリシジルエーテル、ネオペンチルグリコール・ジグリシジルエーテル、１，６−ヘキサンジオール・ジグリシジルエーテル、グリセロール・ポリグリシジルエーテル、トリメチロールプロパン・ポリグリシジルエーテル、ポリグリセロール・ポリグリシジルエーテル、ペンタエリチオール・ポリグリシジルエーテル、ジグリセロール・ポリグリシジルエーテル、ソルビトール・ポリグリシジルエーテル、などの多価アルコール類とエピクロルヒドリンの反応生成物；フェノールノボラック型エポキシ樹脂、クレゾールノボラック型エポキシ樹脂などのノボラック型エポキシ樹脂；ビスフェノールＡ型エポキシ樹脂などが挙げられる。エポキシド化合物としては、好適には、ソルビトールポリグリシジルエーテルまたはポリグリセロールポリグリシジルエーテルを用いる。【００５５】
本発明においては、上記（Ａ），（Ｂ）および（Ｃ）成分の混合液を１浴処理液として用いることが好ましい。これら各成分の比率は、接着剤組成物中の乾燥重量比率で、（Ａ）成分が２〜７５％、（Ｂ）成分が１５〜８７％、（Ｃ）成分が１１〜７０％であることが好ましい。【００５６】
また、本発明のタイヤにおいては、前記補強コードの熱処理後の熱収縮率は、０．５〜３．０％であることが好ましい。カーカスプライの補強コードの熱収縮率を上記範囲とすることで、タイヤ成型時から加硫時における補強コードの熱収縮による位置の乱れを防止することができる。そのため、タイヤの剛性を確保しやすくなり、その結果、タイヤ耐久性や操縦安定性を安定して得ることができる。好ましくは、１．０〜２．５％である。
ここで、熱収縮率とは、ディップ処理後の補強コードに対して、０．０１５ｇ／ｄｔｅｘの荷重をかけて、オーブン中で１７７℃、２分の乾熱処理を行ない、熱処理前後のコード長を計測して、下記の式
乾熱処理時熱収縮率（％）＝｛（Ｌｂ−Ｌａ）／Ｌｂ｝×１００
により求められる値である。ここで、Ｌａは熱処理後のコード長、Ｌｂは熱処理前のコード長である。【００５７】
本発明のタイヤのカーカスプライの補強コードの撚り係数は０．３０〜０．５０であることが好ましく、０．３５〜０．５０であることがさらに好ましい。撚り係数を上記範囲とすることで、補強コードへの圧縮入力が緩やかになり、カーカスプライの疲労耐久性の低下を防止することができる。また、補強コードの引張弾性率の低下も防止することができ、タイヤ剛性を十分に確保することができる。さらに、補強コードの撚り係数が０．５０より大きくなると、撚糸工程でのコードの生産性が悪化してしまうおそれもあるので好ましくない。なお、撚り係数Ｔは次式、
Ｔ＝Ｎ×√｛（０．１２５×Ｄ／２）／ρ｝×１０−３
（ただし、Ｎは上撚り数（回／１０ｃｍ）、Ｄはトータル表示デシテックス（繊度）、ρはコード材料の比重である。）で表される。【００５８】
本発明のタイヤのカーカスプライの補強コードとして、１．５ｃＮ／ｄｔｅｘ負荷時における中間伸度が４．２％以下であって、かつ、タフネスが４５ｃＮ・％／ｄｔｅｘ以上の有機繊維コードであれば、いずれでも用いることができるが、ポリエステルからなるコード、特に、安価なポリエチレンテレフタレート（ＰＥＴ）からなるコードが好ましい。また、タイヤのその他の構造については、既知の構造を採用することができる。
本発明のタイヤのカーカスプライの補強コードは、前記サイド部にサイド補強ゴム層が配置されてなるランフラットタイヤに好適に適用することができる。【００５９】
また、本発明のタイヤは、一対のビード部にはそれぞれビードコア１、１’が埋設され、カーカス層２はこのビードコア１、１’の周りにタイヤ内側から外側に折り返して係止されているが、カーカス層２の係止方法についても、これに限られるものでもない。例えば、カーカス層２を構成するカーカスプライのうち、少なくとも１枚のカーカスプライは、ビードコア１、１’の周りにタイヤ幅方向内側から外側に向かって折り返されて、その折返し端がベルト層５とカーカス層２のクラウン部との間に位置する、いわゆるエンベロープ構造としてもよい。さらにまた、トレッドゴム層４の表面には適宜トレッドパターンが形成されていてもよく、最内層にはインナーライナー６が形成されていてもよい。本発明のタイヤにおいて、タイヤ内に充填する気体としては、通常のまたは酸素分圧を変えた空気、もしくは窒素等の不活性ガスを用いることができる。本発明のタイヤは、乗用車用空気入りタイヤ、特に、乗用車用ランフラットタイヤに好適である。【００６０】
（ゴム組成物の調製、タイヤの作製）
本発明のゴム組成物は、前記配合処方により、バンバリーミキサー、ロール、インターナルミキサー等の混練り機を用いて混練りすることによって得られ、成形加工後、加硫を行い、図１におけるタイヤのサイド補強ゴム層８及びビードフィラー７から選ばれる少なくとも一つの部材として用いられる。
本発明のタイヤは、本発明のゴム組成物をサイド補強ゴム層８及びビードフィラー７から選ばれる少なくとも一つの部材に用いて通常のランフラットタイヤの製造方法によって製造される。すなわち、前記のように各種薬品を含有させた本発明に係るゴム組成物が未加硫の段階で各部材に加工され、タイヤ成形機上で通常の方法により貼り付け成形され、生タイヤが成形される。この生タイヤを加硫機中で加熱加圧して、タイヤが得られる。
【実施例】
【００６１】
次に、本発明を実施例によりさらに詳細に説明するが、本発明は、これらの例によってなんら限定されるものではない。
なお、諸特性は下記の方法に従って測定した。
《変性共役ジエン系重合体の物性》
＜ミクロ構造の分析法＞
赤外法（モレロ法）により、ブタジエン部分のビニル結合含有量（質量％）を測定した。
＜数平均分子量（Ｍｎ）、重量平均分子量（Ｍｗ）及び分子量分布（Ｍｗ／Ｍｎ）の測定＞
ＧＰＣ［東ソー製、ＨＬＣ−８０２０］により検出器として屈折計を用いて測定し、単分散ポリスチレンを標準としたポリスチレン換算で示した。なお、カラムはＧＭＨＸＬ［東ソー製］で、溶離液はテトラヒドロフランである。【００６２】
＜第１級アミノ基含有量（ｍｍｏｌ／ｋｇ）の測定＞
先ず、重合体をトルエンに溶解した後、大量のメタノール中で沈殿させることにより重合体に結合していないアミノ基含有化合物をゴムから分離した後、乾燥した。本処理を施した重合体を試料として、ＪＩＳＫ７２３７に記載された「全アミン価試験方法」により全アミノ基含有量を定量した。続けて、前記処理を施した重合体を試料として「アセチルアセトンブロックド法」により第２級アミノ基及び第３級アミノ基の含有量を定量した。試料を溶解させる溶媒には、ｏ−ニトロトルエンを使用、アセチルアセトンを添加し、過塩素酢酸溶液で電位差滴定を行った。全アミノ基含有量から第２級アミノ基及び第３級アミノ基の含有量を引いて第１級アミノ基含有量（ｍｍｏｌ）を求め、分析に使用したポリマー質量で割ることにより重合体に結合した第１級アミノ基含有量（ｍｍｏｌ／ｋｇ）を求めた。【００６３】
《空気入りタイヤの評価》
＜ランフラット耐久性＞
実施例１〜２０及び比較例１〜１０において、各供試ランフラットタイヤ（タイヤサイズ２１５／４５ＺＲ１７の乗用車ラジアルタイヤ）を常圧でリム組みし、内圧２３０ｋＰａを封入してから３８℃の室内中に２４時間放置後、バルブのコアを抜き、内圧を大気圧として、荷重４．１７ｋＮ（４２５ｋｇ）、速度８９ｋｍ／ｈ、室内温度３８℃の条件でドラム走行テストを行なった。各供試ランフラットタイヤの故障発生までの走行距離を測定し、比較例１の走行距離を１００として、以下の式により、指数表示した。指数が大きい程、ランフラット耐久性が良好である。指数が１２５以上であれば、ランフラット耐久性が向上したと認められ、本発明の課題の一つであるランフラット耐久性についての課題を解決したと判断される。
ランフラット耐久性（指数）＝（供試タイヤの走行距離／比較例１のタイヤの走行距離）×１００
また、実施例２１〜３１及び参考例１〜１１においては、２２５／４５Ｒ１７  ９１Ｙ（ＬＩ９１＝６１５Ｋｇ）の各タイヤの空気圧を０ｋＰａ（空気圧ゼロ）とし、荷重４．５ｋＮにて、ドラム試験機に装着し８０ｋｍ／ｈで走行させた。故障するまでの走行距離で、実施例２８のタイヤをＣ（指数１００）として、実施例２８と比較して走行距離が非常に長く飛躍的に優れていた場合をＡ（指数１１５以上）、実施例２８と比較して走行距離がより長く良好であった場合をＢ（指数１０５以上かつ１１５未満）、実施例２８と比較して走行距離が同等の場合をＣ（指数９５より大きくかつ１０５未満）、実施例２８と比較して走行距離が短かかった場合をＤ（指数９５以下）とした。得られた結果を第３表に示す。ここで、第３表におけるＣについては、ランフラット耐久性において優れた性能を示すものであり、Ａ、Ｂ評価のものはさらに優れた結果であったことを示すものである。
また、後述する参考例１〜１１において、上記の試験手順で故障するまでの走行距離が参考例１のタイヤをｃ（指数１００）として、参考例１と比較して走行距離が非常に長く飛躍的に優れていた場合をａ（指数１１５以上）、参考例１と比較して走行距離がより長く良好であった場合をｂ（指数１０５以上かつ１１５未満）、参考例１と比較して走行距離が同等の場合をｃ（指数９５より大きくかつ１０５未満）、参考例１と比較して走行距離が短かかった場合をｄ（指数９５以下）とした。得られた結果を第４表に示す。
但し、実施例２８のタイヤの評価Ｃ（指数１００）は、参考例１のタイヤの評価ｃ（指数１００）と比較して走行距離が大幅に長く優れている。また、実施例におけるタイヤの評価Ｂ（指数１０５以上かつ１１５未満）は、参考例２〜８のタイヤの評価ｂ（指数１０５以上かつ１１５未満）と比較して大幅に優れている。
＜乗り心地性＞
乗り心地性の評価として各供試ランフラットタイヤ（タイヤサイズ２１５／４５ＺＲ１７の乗用車ラジアルタイヤ）を空気圧：２３０ｋＰａでリム組みし、荷重：４．２２ｋＮでタイヤの縦バネを常温（２５℃）で測定し、比較例１のランフラットタイヤの縦バネ値の逆数を１００とし、その他のランフラットタイヤの縦バネ値を以下の式により、指数で示した。指数が大きいほど、縦バネ値が低く、乗り心地性が良好である事を意味する。指数が９５以上であれば、乗り心地性を満足できると認められ、本発明の課題の他の一つである、乗り心地性についての課題を解決したと判断される。
乗り心地性（指数）＝（比較例１のタイヤの縦バネ値／供試タイヤの縦バネ値）×１００
＜耐サイドカット性＞
２２５／４５Ｒ１７  ９１Ｙ（ＬＩ９１＝６１５Ｋｇ）、空気圧２２０ｋＰａ、荷重３．００ｋＮから試験を開始した。床面に丸ピン形状の治具を固定し、タイヤを転動させサイド部で踏ませる試験方法である。試験後にエア漏れしない場合には、タイヤに負荷する荷重を増やし、再度試験をする。後述する実施例２１〜３１において、この試験手順でエア漏れしたときの荷重が実施例２８のタイヤをＣ（指数１００）として、実施例２８と比較してエア漏れしたときの荷重が非常に高く飛躍的に優れていた場合をＡ（指数１１５以上）、実施例２８と比較してエア漏れしたときの荷重がより高く良好であった場合をＢ（指数１０５以上かつ１１５未満）、実施例２８と比較してエア漏れしたときの荷重が同等の場合をＣ（指数９５より大きくかつ１０５未満）、実施例２８と比較してエア漏れしたときの荷重が下回った場合をＤ（指数６０より大きくかつ９５以下）、さらに下回った場合をＥ（指数６０以下）とした。得られた結果を第３表に示す。なお、タイヤとしての使用を考慮すると評価結果はＡ〜Ｄであることが好ましい。
また、後述する参考例１〜１１において、上記の試験手順でエア漏れしたときの荷重が参考例１のタイヤをｃ（指数１００）として、参考例１と比較してエア漏れしたときの荷重が非常に高く飛躍的に優れていた場合をａ（指数１１５以上）、参考例１と比較してエア漏れしたときの荷重がより高く良好であった場合をｂ（指数１０５以上かつ１１５未満）、参考例１と比較してエア漏れしたときの荷重が同等の場合をｃ（指数９５より大きくかつ１０５未満）、参考例１と比較してエア漏れしたときの荷重が下回った場合をｄ（指数９５以下）とした。得られた結果を第４表に示す。
但し、実施例２８のタイヤの評価Ｃ（指数１００）は、参考例１のタイヤの評価ｃ（指数１００）と比較して大幅に優れている。また、実施例におけるタイヤの評価Ｂ（指数１０５以上かつ１１５未満）は、参考例２〜８のタイヤの評価ｂ（指数１０５以上かつ１１５未満）と比較して大幅に優れている。
＜操縦安定性＞
２２５／４５Ｒ１７  ９１Ｙ（ＬＩ９１＝６１５Ｋｇ）の各タイヤの空気圧を２３０ｋＰａとし、荷重６．００ｋＮにて、各タイヤを動的試験機に装着し、コーナリングパワー（ＣＰ）を計測した。後述する実施例２１〜３１において、この試験手順でコーナリングパワー（ＣＰ）が実施例２８のタイヤをＣ（指数１００）として、実施例２８と比較してコーナリングパワー（ＣＰ）が非常に高く飛躍的に優れていた場合をＡ（指数１１５以上）、実施例２８と比較してコーナリングパワー（ＣＰ）がより高く良好であった場合をＢ（指数１０５以上かつ１１５未満）、実施例２８と比較してコーナリングパワー（ＣＰ）が同等の場合をＣ（指数９５より大きくかつ１０５未満）、実施例２８と比較してコーナリングパワー（ＣＰ）が下回った場合をＤ（指数６０より大きくかつ９５以下）、さらに下回った場合をＥ（指数６０以下）とした。得られた結果を第３表に示す。なお、タイヤとしての使用を考慮すると評価結果はＡ〜Ｄであることが好ましい。
また、後述する参考例１〜１３において、上記の試験手順でコーナリングパワー（ＣＰ）が参考例１のタイヤをｃ（指数１００）として、参考例１と比較してコーナリングパワー（ＣＰ）が非常に高く飛躍的に優れていた場合をａ（指数１１５以上）、参考例１と比較してコーナリングパワー（ＣＰ）がより高く良好であった場合をｂ（指数１０５以上かつ１１５未満）、参考例１と比較してコーナリングパワー（ＣＰ）が同等の場合をｃ（指数９５より大きくかつ１０５未満）、参考例１と比較してコーナリングパワー（ＣＰ）が下回った場合をｄ（指数９５以下）とした。得られた結果を第４表に示す。
但し、実施例２８のタイヤの評価Ｃ（指数１００）は、参考例１のタイヤの評価ｃ（指数１００）と比較して大幅に優れている。また、実施例におけるタイヤの評価Ｂ（指数１０５以上かつ１１５未満）は、参考例２〜８のタイヤの評価ｂ（指数１０５以上かつ１１５未満）と比較して大幅に優れている。【００６４】
製造例１  変性共役ジエン系重合体Ａの製造
（１）未変性ポリブタジエンの製造
窒素置換された５Ｌオートクレーブに、窒素下、シクロヘキサン１．４ｋｇ、１，３−ブタジエン２５０ｇ、２，２−ジテトラヒドロフリルプロパン（０．０２８５ｍｍｏｌ）シクロヘキサン溶液として注入し、これに２．８５ｍｍｏｌのｎ−ブチルリチウム（ＢｕＬｉ）を加えた後、攪拌装置を備えた５０℃温水浴中で４．５時間重合を行なった。１，３−ブタジエンの反応転化率は、ほぼ１００％であった。この重合体溶液の一部を、２，６−ジ−ｔｅｒｔ−ブチル−ｐ−クレゾール１．３ｇを含むメタノール溶液に抜き取り重合を停止させた後、スチームストリッピングにより脱溶媒し、１１０℃のロールで乾燥して、変性前のポリブタジエンを得た。得られた変性前のポリブタジエンについてミクロ構造（ビニル結合量）、重量平均分子量（Ｍｗ）及び分子量分布（Ｍｗ／Ｍｎ）を測定した。その結果、ビニル結合量は１４質量％、Ｍｗは１５０,０００、Ｍｗ／Ｍｎは１．１であった。
（２）第１級アミン変性ポリブタジエンＡの製造
上記（１）で得られた重合体溶液を、重合触媒を失活させることなく、温度５０℃に保ち、第１級アミノ基が保護されたＮ，Ｎ−ビス（トリメチルシリル）アミノプロピルメチルジエトキシシラン１１２９ｍｇ（３．３６４ｍｍｏｌ）を加えて、変性反応を１５分間行った。最後に反応後の重合体溶液に、２，６−ジ−ｔｅｒｔ−ブチル−ｐ−クレゾールを添加した。次いで、スチームストリッピングにより脱溶媒及び保護された第１級アミノ基の脱保護を行い、１１０℃に調温された熟ロールによりゴムを乾燥し、第１級アミン変性ポリブタジエンを得た。得られた変性ポリブタジエンについてミクロ構造（ビニル結合量）、重量平均分子量（Ｍｗ）、分子量分布（Ｍｗ／Ｍｎ）及び第１級アミノ基含有量を測定した。その結果、ビニル結合量は１４質量％、Ｍｗは１５０,０００、Ｍｗ／Ｍｎは１．２、第１級アミノ基含有量は４．０ｍｍｏｌ／ｋｇであった。【００６５】
製造例２  変性共役ジエン系重合体Ｂの製造
（３）第２級アミン変性ポリブタジエンＢの製造
製造例１の（１）未変性ポリブタジエンの製造で得られた変性前のポリブタジエンを溶液を、重合触媒を失活させることなく、温度５０℃に保ち、第２級アミノ基が保護されたＮ−（１，３−ジメチルブチリデン）−３−（トリエトキシシリル）−１−プロパンアミン１０２１ｍｇ（３．３６４ｍｍｏｌ）を加えて、変性反応を１５分間行った。最後に反応後の重合体溶液に、２，６−ジ−ｔｅｒｔ−ブチル−ｐ−クレゾールを添加した。次いで、スチームストリッピングにより脱溶媒及び保護された第２級アミノ基の脱保護を行い、１１０℃に調温された熟ロールによりゴムを乾燥し、第２級アミン変性ポリブタジエンを得た。得られた変性ポリブタジエンＢについてミクロ構造（ビニル結合量）、重量平均分子量（Ｍｗ）及び分子量分布（Ｍｗ／Ｍｎ）を測定した。その結果、ビニル結合量は１４質量％、Ｍｗは１５０、０００、Ｍｗ／Ｍｎは１．２であった。【００６６】
製造例３  変性共役ジエン系重合体Ｃの製造
（４）ＳｎＣｌ４変性ポリブタジエンＣの製造
製造例１の（１）未変性ポリブタジエンの製造で得られた変性前のポリブタジエンを溶液を、重合触媒を失活させることなく、温度５０℃に保ち、ＳｎＣｌ４８７７ｍｇ（３．３６４ｍｍｏｌ）を加えて、変性反応を１５分間行った。最後に反応後の重合体溶液に、２，６−ジ−ｔｅｒｔ−ブチル−ｐ−クレゾールを添加した。次いで、スチームストリッピングにより脱溶媒を行い、１１０℃に調温された熟ロールによりゴムを乾燥し、ＳｎＣｌ４変性ポリブタジエンを得た。得られた変性ポリブタジエンＣについてミクロ構造（ビニル結合量）、重量平均分子量（Ｍｗ）及び分子量分布（Ｍｗ／Ｍｎ）を測定した。その結果、ビニル結合量は１４質量％、Ｍｗは１５０、０００、Ｍｗ／Ｍｎは１．２であった。【００６７】
製造例４  変性共役ジエン系重合体Ｄの製造
窒素置換された内容積５リットルのオートクレーブ反応器に、シクロヘキサン２，７５０ｇ、テトラヒドロフラン４１．３ｇ、スチレン１２５ｇ、１，３−ブタジエン３７５ｇを仕込んだ。反応器内容物の温度を１０℃に調整した後、ｎ−ブチルリチウム２１５ｍｇを添加して重合を開始した。重合は断熱条件で実施し、最高温度は８５℃に達した。
重合転化率が９９％に達した時点で、ブタジエン１０ｇを追加し、更に５分間重合させた。リアクター中のポリマー溶液を、メタノール１ｇを添加したシクロヘキサン溶液３０ｇ中に少量サンプリングした後、変性剤としてＮ，Ｎ−ビス（トリメチルシリル）アミノプロピルメチルジエトキシシラン１１３０ｍｇ（３．３６６ｍｍｏｌ）を加えて、変性反応を１５分間行った。この後、縮合促進剤としてビス（２−エチルヘキサン酸）酸化ジルコニウム６．１９ｇを加え、更に１５分間攪拌した。最後に反応後の重合体溶液に、２，５−ジ−ｔｅｒｔ−ブチル−ｐ−クレゾールを添加した。次いで、スチームストリッピングにより脱溶媒を行い、１１０℃に調温された熱ロールによりゴムを乾燥し、変性共役ジエン系重合体Ｄを得た。得られた変性共役ジエン系重合体Ｄ（変性スチレン−ブタジエン共重合体）は、結合スチレン含量２４．５質量％、ビニル結合量５５質量％であった。【００６８】
実施例１〜２０及び比較例１〜１０
第１表及び第２表に示す３０種の配合組成を有する３０種のゴム組成物を調製し、これらの３０種のゴム組成物を、図１に示すサイド補強ゴム層８及びビードフィラー７に配設し、それぞれタイヤサイズ２１５／４５ＺＲ１７の乗用車用ラジアルタイヤを定法に従って製造し、それらのタイヤについてランフラット耐久性及び乗り心地性を評価した。それらの結果を第１表及び第２表に示す。なお、それらのタイヤのサイド補強ゴム層の最大厚みを６．０ｍｍとした。【００６９】
【表１】
2016143756.tif 000004
【００７０】
【表２】
2016143756.tif 000005
【００７１】
［注］
＊１．  天然ゴム：  ＲＳＳ＃１
＊２．  変性共役ジエン系重合体Ａ：  製造例１で得られた変性共役ジエン系重合体（変性ポリブタジエン）
＊３．  変性共役ジエン系重合体Ｂ：  製造例２で得られた変性共役ジエン系重合体（変性ポリブタジエン）
＊４．  変性共役ジエン系重合体Ｃ：  製造例３で得られた変性共役ジエン系重合体（変性ポリブタジエン）
＊５．  変性共役ジエン系重合体Ｄ：  製造例４で得られた変性共役ジエン系重合体（変性スチレン−ブタジエン共重合体）
＊６．  カーボンブラックＦＥＦ：  Ｎ５５０、旭カーボン株式会社製、商品名「旭＃６０」
＊７．  フェノール樹脂Ｆ：  ストレート（無変性）フェノール樹脂、住友ベークライト株式会社製、商品名「スミライトレジンＰＲ−５０７３１」
＊８．  カシュー変性フェノール樹脂：  住友ベークライト株式会社製、商品名「スミライトレジンＰＲ−ＢＳＮ−２１」
＊９．  ヘキサメチレンテトラミン：  和光純薬工業株式会社製
＊１０．  加硫促進剤ＴＯＴ：  テトラキス（２−エチルへキシル）チウラムジスルフィド、大内新興化学工業株式会社製、商品名「ノクセラーＴＯＴ−Ｎ」
＊１１．  加硫促進剤ＴＥＴ：  テトラエチルチウラムジスルフィド、大内新興化学工業株式会社製、商品名「ノクセラーＴＥＴ−Ｇ」
＊１２．  加硫促進剤ＮＳ：  Ｎ−（ｔｅｒｔ−ブチル)−２−ベンゾチアゾリルスルフェンアミド、三新化学工業株式会社製、商品名「サンセラーＮＳ−Ｇ」
＊１３．  老化防止剤６Ｃ：  Ｎ−（１，３−ジメチルブチル）−Ｎ’−フェニル−ｐ−フェニレンジアミン、大内新興化学工業社製、商品名「ノクラック６Ｃ」【００７２】
第１表及び第２表から明らかなように、実施例１〜２０のゴム組成物を、図１に示すサイド補強ゴム層８及びビードフィラー７に配設したタイヤは、いずれも、ランフラット耐久性指数１２５以上、及び乗り心地性指数９５以上を同時に満足するので、本発明の課題を解決し得た。
これに対して、比較例１〜１０のゴム組成物を、図１に示すサイド補強ゴム層８及びビードフィラー７に配設したタイヤは、いずれも、ランフラット耐久性指数１２５以上、及び乗り心地性指数９５以上を同時に満足することができず、本発明の課題を解決し得なかった。【００７３】
実施例２１〜３１及び参考例１〜１１
実施例１〜２０及び比較例１〜１０と同様に、タイヤサイズ２２５／４５Ｒ１７  ９１Ｙ（ＬＩ９１＝６１５Ｋｇ）の乗用車用ラジアルランフラットタイヤを定法に従って製造し、それら２２種のタイヤについて、ランフラット耐久性、耐サイドカット性及び操縦安定性を評価した。接着剤は、いずれも下記接着剤Ａを用いた。カーカスプライの補強コードの物性、評価結果を第３表及び第４表に示す。【００７４】
＜接着剤Ａ＞
１浴目のディップ液がＡ−１であり、エポクロスＫ１０１０Ｅ（日本触媒（株）製、  オキサゾリン含有ポリマー）：１６．５質量％（固形分重量）、エラストロンＢＮ２７［第一工業製薬（株）製水系ウレタン樹脂]：６質量％（固形分重量）、デナコールＥＸ６１４Ｂ［ナガセ化成工業（株）製多官能タイプ（４官能以上）脂肪族エポキシ樹脂]：７．５質量％（固形分重量）および水７０質量％よりなる。また、２浴目のディップ液がＡ−２であり、水５２４．０１質量部、レゾルシン１５．１２質量部、ホルマリン（３７％）１６．７２質量部および苛性ソーダ（１０％）４．００質量部、ビニルピリジン−スチレン−ブタジエン共重合体ラテックス（ＪＳＲ０６５５、ＪＳＲ（株）製、固形分濃度４１％）２３３．１５質量部、スチレン−ブタジエン共重合体ラテックス（ＪＳＲ２１０８、ＪＳＲ（株）製、固形分濃度４０％）２０７．００質量部よりなる。【００７５】
なお、実施例２１〜３１及び参考例１〜１１におけるカーカスプライコードは有機繊維のマルチフィラメントであり、マルチヤーン収束体２本を下撚り、上撚りで撚り合わせた。この有機繊維の撚りコードを１浴処理液に浸漬し、１６０℃でのトライゾーンで０．６ｇ／ｄｔｅｘのテンション下で６０秒間、２４０℃のホットゾーンで０．６ｇ／ｄｔｅｘのテンション下で６０秒間処理した後、再度ディップ張力２００ｇで、レゾルシン・ホルマリン・ラテックス（ＲＦＬ）系接着剤よりなる２浴処理液に浸漬し、再度、１８０℃のドライゾーンで０．６ｇ／ｄｔｅｘのテンション下で６０秒間、ホットゾーンで６０秒間、計２４０秒間の熱処理を施し接着剤を塗布したコードを作成した。なお、ディップ処理工程最後のホットゾーンの温度を２４０〜２５０℃の間で微調整し、テンションを０．２〜０．５ｇ／ｄｔｅｘの間で微調整し、中間伸度を調整した。
第３表及び第４表において、ＰＥＴとはポリエチレンテレフタレート繊維をいう。なお、アラミドとして、パラ系のアラミド繊維［東レ・デュポン株式会社製ケブラー（登録商標）］を用いた。【００７６】
【表３】
2016143756.tif 000006
【００７７】
【表４】
2016143756.tif 000007
【００７８】
第３表より、本発明のタイヤ、特に、ランフラットタイヤは、ランフラット耐久性について優れた結果を示すと共に、耐サイドカット性および操縦安定性をも大幅に向上しており、高い次元でバランスしていることがわかる。
特に、第３表から明らかなように、本発明に係るゴム組成物をサイド補強ゴム層及びビードフィラーに用い、かつカーカスプライの補強コードとして、１．５ｃＮ／ｄｔｅｘ負荷時における中間伸度が４．２％以下であって、かつ、タフネスが４５ｃＮ・％／ｄｔｅｘ以上の有機繊維コードを用いた空気入りタイヤ（実施例２１〜２７）は、本発明に係るゴム組成物をサイド補強ゴム層及びビードフィラーに用いているが、カーカスプライの補強コードとして、１．５ｃＮ／ｄｔｅｘ負荷時における中間伸度が４．２％以下及びタフネスが４５ｃＮ・％／ｄｔｅｘ以上のいずれかを満足しない有機繊維コードを用いた空気入りタイヤ（実施例２８〜３１）と比較して、ランフラット耐久性、耐サイドカット性及び操縦安定性の全てにわたって優れていることがわかる。
すなわち、実施例２１〜２７の空気入りタイヤは、実施例２８〜３１の空気入りタイヤと比較して、本発明に係るゴム組成物をサイド補強ゴム層及びビードフィラーに用い、かつカーカスプライの補強コードとして、１．５ｃＮ／ｄｔｅｘ負荷時における中間伸度が４．２％以下であって、かつ、タフネスが４５ｃＮ・％／ｄｔｅｘ以上の有機繊維コードを用いたことによる顕著な相乗効果が得られる。
一方、第４表から明らかなように、比較例１のゴム組成物をサイド補強ゴム層及びビードフィラーに用い、かつカーカスプライの補強コードとして、１．５ｃＮ／ｄｔｅｘ負荷時における中間伸度が４．２％以下であって、かつ、タフネスが４５ｃＮ・％／ｄｔｅｘ以上の有機繊維コードを用いた空気入りタイヤ（参考例２〜８）は、比較例１のゴム組成物をサイド補強ゴム層及びビードフィラーに用い、カーカスプライの補強コードとして、１．５ｃＮ／ｄｔｅｘ負荷時における中間伸度が４．２％以下及びタフネスが４５ｃＮ・％／ｄｔｅｘ以上のいずれかを満足しない有機繊維コードを用いた空気入りタイヤ（参考例１及び９〜１１）と比較して、ランフラット耐久性、耐サイドカット性及び操縦安定性のいずれかが向上していることが認められる。
しかし、参考例２〜８の空気入りタイヤは、参考例１及び９〜１１の空気入りタイヤと比較して、実施例２１〜２７の空気入りタイヤにおいて得られる顕著な相乗効果は認められない。すなわち、実施例２１〜２７の空気入りタイヤは、本発明に係るゴム組成物と本発明に係るカーカスプライの補強コードとの組み合わせによりはじめて顕著な相乗効果を奏するのである。
実施例２１〜２７の空気入りタイヤは参考例２〜８の空気入りタイヤと比較して、ランフラット耐久性、耐サイドカット性及び操縦安定性の全てにわたって、大幅に優れる結果となっている。
【産業上の利用可能性】
【００７９】
本発明のゴム組成物は、ランフラットタイヤの通常走行における乗り心地性を満足させると同時に、ランフラット耐久性（ランフラット走行の耐久性）を向上させることができ、かつカーカスプライの補強コードとして、特定の中間伸度及びタフネスを有する有機繊維コードを用いて、ランフラット耐久性に優れると共に耐サイドカット性および操縦安定性をも向上するので、ランフラットタイヤとして好適に使用される。
【符号の説明】
【００８０】
１、１’    ビードコア
２    カーカス層
３    サイドゴム層
４    トレッドゴム層
５    ベルト層
６    インナーライナー
７    ビードフィラー
８    サイド補強ゴム層
１０  ショルダー区域
【図１】
2016143756.tif 000008
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
（Ａ）変性共役ジエン系重合体を２０〜８０質量％含有するゴム成分１００質量部に対し、（Ｂ）充填材を６０〜１００質量部、（Ｃ）フェノール樹脂を０．９〜２．４質量部、（Ｄ）メチレン供与体を０．０７〜０．２質量部、（Ｅ）チウラム系加硫促進剤を１．５〜２．１質量部、（Ｆ）スルフェンアミド系加硫促進剤を３．２〜４．５質量部配合してなるゴム組成物。
【請求項２】
前記（Ｅ）チウラム系加硫促進剤と（Ｆ）スルフェンアミド系加硫促進剤の配合量が下記式（Ｉ）を満たすことを特徴とする請求項１に記載のゴム組成物。
０．４５≦質量比［（Ｅ）チウラム系加硫促進剤の配合量／（Ｆ）スルフェンアミド系加硫促進剤の配合量］≦０．６５  ・・・（Ｉ）
【請求項３】
前記（Ｂ）充填材と前記（Ｃ）フェノール樹脂の配合量が下記式（ＩＩ）を満たすことを特徴とする請求項１又は２に記載のゴム組成物。
１．０≦［質量比｛（Ｃ）フェノール樹脂の配合量／（Ｂ）充填材の配合量｝］×１００≦４．０  ・・・（ＩＩ）
【請求項４】
前記変性共役ジエン系重合体がアミン変性ポリブタジエンであることを特徴とする請求項１〜３のいずれか１項に記載のゴム組成物。
【請求項５】
前記（Ｂ）充填材がカーボンブラックであることを特徴とする請求項１〜４のいずれか１項に記載のゴム組成物。
【請求項６】
請求項１〜５のいずれか１項に記載のゴム組成物をサイド補強ゴム層及びビードフィラーから選ばれる少なくとも一つの部材に用いたことを特徴とするタイヤ。
【請求項７】
少なくとも１枚のカーカスプライからなるカーカス層を骨格とするタイヤであって、前記カーカスプライの補強コードが、１．５ｃＮ／ｄｔｅｘ負荷時における中間伸度が４．２％以下であり、かつ、タフネスが４５ｃＮ・％／ｄｔｅｘ以上の有機繊維コードであることを特徴とする請求項６に記載のタイヤ。
【請求項８】
前記補強コードが、（Ａ）熱可塑性重合体、（Ｂ）熱反応型水性ウレタン樹脂および（Ｃ）エポキシド化合物からなる群のうち、少なくとも一種を含む接着剤を１浴処理液として用いるとともに、レゾルシン・ホルマリン・ラテックス系接着剤を２浴処理液として用いて接着剤処理なされたものであり、かつ、
前記（Ａ）熱可塑性重合体の主鎖が、付加反応性のある炭素間２重結合を実質的に有さず、直鎖状構造を主体としたエチレン性付加重合体およびウレタン系高分子重合体のうち少なくとも一方からなり、ペンダント基として架橋性を有する官能基を少なくとも１つ有する請求項７に記載のタイヤ。
【請求項９】
前記補強コードの熱処理後の熱収縮率が、０．５〜３．０％である請求項７又は８に記載のタイヤ。
【請求項１０】
タイヤから取り出した前記補強コードの１．５ｃＮ／ｄｔｅｘ負荷時における中間伸度が、６．０％以下である請求項７〜９のいずれか１項に記載のタイヤ。
【請求項１１】
前記補強コードの撚り係数が、０．３５〜０．５０である請求項７〜１０のいずれか１項に記載のタイヤ。
【請求項１２】
前記補強コードが、ポリエチレンテレフタレートからなる請求項７〜１１のいずれか１項に記載のタイヤ。
【手続補正２】
【補正対象書類名】明細書
【補正対象項目名】００３６
【補正方法】変更
【補正の内容】
【００３６】
本発明のゴム組成物は、（Ｂ）充填材と（Ｃ）フェノール樹脂の配合量（質量部）が、
１．０≦［質量比｛（Ｃ）フェノール樹脂の配合量／（Ｂ）充填材の配合量｝］×１００≦４．０
を満たすことが好ましい。［質量比｛（Ｃ）フェノール樹脂の配合量／（Ｂ）充填材の配合量｝］×１００が１．０以上であれば、常温（２５℃）前後の弾性率と比較して高温時（例えば、１８０℃）の弾性率が相対的に高くなり、ランフラット耐久性が向上するので好ましく、４．０以下であれば、常温（２５℃）前後の柔軟性が確保され易くなるので好ましい。
【国際調査報告】
2016143756.tif 000009
2016143756.tif 000010
2016143756.tif 000011
2016143756.tif 000012